(57)【特許請求の範囲】
【請求項１】
ｉ）  一般式Ｉ：
（Ｒ1Ｏ−）mＳｉ（−ＲX−ＮＲ2Ｒ3）4-m                  Ｉ
［式中、
各Ｒ1基は水素、アルキル、アルケニル、アルキニル、アラルキル、アリールもしくは−（Ｃ＝Ｏ）Ｒ33基から独立して選択され；
各Ｒ33基は水素または任意のアルキル、アルケニル、アルキニル、アラルキルもしくはアリール基から独立して選択され、
各Ｒ2基は水素、アルキル、アルケニル、アルキニル、アラルキル、アリール、ＲZもしくは−ＲY−ＮＲVＲW基から独立して選択され；
各Ｒ3基は水素、アルキル、アルケニル、アルキニル、アラルキル、アリール、ＲZもしくは−ＲY−ＮＲVＲW基から独立して選択され；
各ＲX基は２価の有機架橋基であり、
そしてここで、各ＲY基は上記ＲXについて定義したとおりであり、
各ＲV基は上記Ｒ2について定義したとおりであり、
各ＲW基は上記Ｒ3について定義したとおりであり、
ここで、Ｒ2および／もしくはＲ3は独立して基−Ｒy−ＮＲvＲwであることができ、そして各ＲVおよび／もしくはＲWは次にそれ自体が独立して−ＲY−ＮＲVＲWであることができ、−ＲY−ＮＲVＲW基は一般式Ｉのケイ素基と各末端の−ＲY−ＮＲVＲW基との間で６回以下繰り返され、ここで、末端基は水素、アルキル、アルケニル、アルキニル、アリール、アラルキルもしくはＲZ基から選択されるＲ2、Ｒ3、ＲVもしくはＲWとして定義され；
ＲZは−（Ｃ＝Ｏ）Ｒ4もしくは−（Ｃ＝Ｏ）−ＯＲ5であり、
ここで、各Ｒ4基は水素または任意のアルキル、アルケニル、アルキニル、アラルキルもしくはアリール基から独立して選択され、
各Ｒ5基は任意のアルキル、アルケニル、アルキニル、アラリキルもしくはアリール基から独立して選択され、
ここで、Ｒ2もしくはＲVがＲZであり、そしてＲ2もしくはＲVが−（Ｃ＝Ｏ）Ｒ4である場合、Ｒ2とＲ3もしくはＲVとＲWは一緒になって、基−ＮＲ2Ｒ3もしくは−ＮＲVＲWが各々独立して式ＶＩ：
【化１】
0005624107.tif 000013
［式中、Ｒ32は上記ＲXについて定義したとおりであり、ここで、Ｒ4はＲ32のフラグメントであり、そしてここで、Ｒ3もしくはＲYはアルキレン、アルケニレン、アルキニレン、アラルキレンもしくはアリーレンから選択され、そしてＲ32フラグメントの残りの部分を形成する］
により表されることができるように環式基を形成することができ、
ｍ＝１〜３、
ここで、基−ＮＲ2Ｒ3内の少なくとも１つの窒素基はＲZ基に直接結合している］
の少なくとも１種のモノマー、
および、存在することのできる、下記一般式ＩＩで表される：
（Ｒ8Ｏ−）qＳｉ（−Ｒ9）4-q                  ＩＩ
［式中、各Ｒ8は水素または任意のアルキル、アルケニル、アルキニル、アラルキル、アリールもしくは−（Ｃ＝Ｏ）Ｒ34基から独立して選択され、ここで、Ｒ34は上記Ｒ33について定義したとおりであり、
各Ｒ9は水素または任意のアルキル、アルケニル、アルキニル、アラルキルもしくはアリール基から独立して選択され、
そしてｑ＝１〜４］
を有する少なくとも１種の第二のモノマー、をＲ1Ｏ−除去剤および第二のモノマーが存在する場合にはＲ8Ｏ−除去剤と接触させる段階であって、Ｒ1Ｏ−除去剤が水を含んでいる、段階；ならびに
ｉｉ）  （ｉ）における成分を反応させてオリゴマーもしくはポリマーを形成せしめる段階；ならびに
ｉｉｉ）  遊離されるアルコール、Ｒ33ＣＯＯＨ、Ｒ34ＣＯＯＨおよび／もしくは水を除去する段階
を含んでなる水性オリゴマーもしくはポリマー化合物の製造方法。
【請求項２】
反応混合物のｐＨを６〜１の間に調整するように働くｐＨ調整剤の存在下で反応を行う請求項１に記載の方法。
【請求項３】
ｐＨ調整剤が反応中に生成する酸Ｒ33ＣＯＯＨもしくはＲ34ＣＯＯＨを含んでなる請求項２に記載の方法。
【請求項４】
各ＲZが−(Ｃ＝Ｏ)ＣＨ3、−(Ｃ＝Ｏ)ＣＨ2ＣＨ3、−(Ｃ＝Ｏ)ＣＨ2ＣＨ2ＣＨ3、−(Ｃ＝Ｏ)ＣＨ(ＣＨ3)ＣＨ3、−(Ｃ＝Ｏ)ＣＨ2ＣＨ(ＣＨ3)ＣＨ3、−(Ｃ＝Ｏ)Ｃ(ＣＨ3)3、−(Ｃ＝Ｏ)−ＯＣＨ3、−(Ｃ＝Ｏ)−ＯＣＨ2ＣＨ3、−(Ｃ＝Ｏ)−ＯＣＨ(ＣＨ3)ＣＨ3、−(Ｃ＝Ｏ)−ＯＣＨ2ＣＨ(ＣＨ3)ＣＨ3、−(Ｃ＝Ｏ)−ＯＣ(ＣＨ3)3から独立して選択される請求項１〜３のいずれかに記載の方法。
【請求項５】
オリゴマーもしくはポリマー物質が一般式Ｉの少なくとも１種のモノマーから誘導され、ここで、一般式Ｉの少なくとも１種のモノマーが、ポリマーを製造するために使用する全モノマーの少なくとも１０重量％である請求項１〜４のいずれかに記載の方法。
【請求項６】
オリゴマーもしくはポリマー物質がさらに０．１〜９９％（オリゴマーもしくはポリマー物質を製造するために使用する全モノマーの重量による）の一般式ＩＩの少なくとも１種のモノマーから形成される請求項１〜５のいずれかに記載の方法。
【請求項７】
請求項１〜６のいずれかに記載の方法により製造される水性オリゴマーもしくはポリマー化合物を含んでなる塗料組成物。
【請求項８】
塗料組成物が水性シリコーン装飾用もしくは保護用塗料組成物である請求項７に記載の塗料組成物。
【請求項９】
塗料組成物が防食塗料である請求項７もしくは請求項８のいずれかに記載の塗料組成物。
【請求項１０】
塗料組成物が溶接可能なショッププライマーである請求項７〜９のいずれかに記載の塗料組成物。
【請求項１１】
水性塗料結合剤組成物における請求項１〜６のいずれかに記載の方法により製造される水性オリゴマーもしくはポリマー化合物の使用。
【請求項１２】
オリゴマーもしくはポリマー物質が結合剤組成物の乾燥重量により９９％〜１％の間で水性結合剤中に存在する請求項１１に記載の使用。
【発明の詳細な説明】
【技術分野】
【０００１】
本発明は、結合剤組成物に、特に塗料もしくは含浸剤における使用のための水性結合剤組成物に関する。
【背景技術】
【０００２】
塗料は、３つの成分：結合剤、溶媒および顔料を含んでなるとおおまかに考えることができる。結合剤は、一般的に言うと、溶媒と一緒になって、選択した基質への顔料の送達のための媒体を形成するフィルム形成成分である。塗料における結合剤の選択は塗料の特性の多くを決定できることが、当該技術分野において一般に認められている。
【０００３】
装飾用塗料は、溶媒型もしくは水性であることができ；この後者の場合において、水性シランエマルジョンは雨水および大気損傷からコンクリートもしくは外壁のような屋外表面を保護するために用いられる。これらの目的のために用いられる塗料には、長持ちする撥水塗料、防塵塗料、落書き防止（ａｎｔｉｇｒａｆｉｔｉ）塗料などが包含される。
【０００４】
防食塗料は、腐食から基質を保護するために多種多様な用途において使用される。１つのそのような塗料は、いわゆるショッププライマーである。ショッププライマーもしくは事前構築プライマーは、通常、基質への保護コーティングの薄層として施される。例えば、重鋼（ｈｅａｖｙ  ｓｔｅｅｌ）建設業（造船業のような）用の熱延鋼板は、一般に、自動化手順を用いてオンラインで吹き付けられ、そしてショッププライマーの薄層で即座にコーティングされる。
【０００５】
有効なショッププライマーは、以下の特質を有するべきである：
−適切な貯蔵寿命および可使時間を有する；
−特に薄層において、容易に噴霧できる；
−合理的に迅速に乾燥する；
−基質に優れた腐食防止を与える；
−優れた機械抵抗を与える；
−基質が受け得る溶接および切断操作を妨げない；
−基質が受け得る溶接および切断操作の熱および応力に耐える；
−有毒ガスなどの放出のような溶接操作中に健康を害するものを導入しない；
−「上塗り適合性」と呼ばれる、その上部に適用され得るさらなるコーティングへの適合性を与える。
【０００６】
当該技術分野において既知である結合剤の１つのタイプは、ケイ酸塩タイプ結合剤である。例えば、特許文献１はケイ酸塩に基づく結合剤を含んでなる塗料組成物を開示するが、揮発性溶媒の使用を必要とする。一般に、環境的観点から、塗料組成物における揮発性溶媒の使用は回避されるべきである。
【０００７】
特許文献２、特許文献３および特許文献４は、水性可溶性アルカリケイ酸塩に基づく、鋼鉄用のプライマーコーティングを開示する。
【０００８】
特許文献５は、少なくとも１つのオメガ−アミノアルキルトリアルコキシシラン、少なくとも１つの強酸ならびにトリアルコキシもしくはアルキルジアルコキシシランおよびエポキシ基を末端基として有する少なくとも１つの化合物の反応生成物を含んでなる結合剤を有する水溶性ショッププライマー組成物を開示する。この結合剤は２成分系の第一の成分において用いられ、第二の成分は微粉化した亜鉛を含んでなる。
【０００９】
これらの既知の結合剤の使用は、組成物が水性であり従って揮発性溶媒の使用を回避することを可能にするが、そのようなプライマーは不十分な長期性能を有し、そしてショッププライマーを浸水業務に適当な塗料系で上塗りしそして水に浸した後にブリスタリングを起こしやすいことが見出されている。これは、造船業にとって重大な問題である。
【先行技術文献】
【特許文献】
【００１０】
【特許文献１】ＥＰ−Ａ−３４６３８５明細書
【特許文献２】ＵＳ  ６，４６８，３３６明細書
【特許文献３】ＷＯ  ０２／２２７４５明細書
【特許文献４】ＷＯ  ０３／０２２９４０明細書
【特許文献５】ＥＰ−Ａ−１１９１０７５明細書
【発明の概要】
【発明が解決しようとする課題】
【００１１】
上記の問題に取り組み、そして揮発性溶媒をほとんどもしくは全く含有せずそして上塗りして水に浸した場合にブリスタリングの発生を減少する結合剤組成物を提供することは本発明の態様の目的の１つである。
【課題を解決するための手段】
【００１２】
本発明の第一の態様によれば、末尾の実施態様に記載の水性結合剤組成物が提供される。本発明のさらなる態様によれば、末尾の実施態様に記載のオリゴマーもしくはポリマー化合物、塗料組成物、２成分塗料組成物、シロキサンポリマー組成物およびシロキサンポリマーを含んでなる結合剤組成物を製造する方法が提供される。本発明の態様のさらに好ましい特徴は、以下に開示される。
【００１３】
好ましくは、結合剤組成物は防食塗料結合剤組成物、さらに特に防食プライマー塗料結合剤組成物である。好ましくは、結合剤組成物は水性塗料結合剤組成物である。
【００１４】
好ましくは、結合剤組成物は装飾用塗料結合剤組成物である。好ましくは、結合剤組成物は保護塗料結合剤組成物である。あるいはまた、結合剤組成物は好ましくは布地もしくは壁用途の撥水含浸剤結合剤組成物である。
【発明を実施するための形態】
【００１５】
重合プロセス中に、一般式Ｉのそして一般式ＩＩの（存在する場合）モノマーは重合し、すなわち加水分解し、そしてシラノール、ヒドロカルビルオキシもしくはアセトキシシランは縮合し、アルコール、Ｒ３３ＣＯＯＨ、Ｒ３４ＣＯＯＨもしくは水を遊離する。アルコール、Ｒ３３ＣＯＯＨ、Ｒ３４ＣＯＯＨもしくは水を分離し、通常は反応混合物から蒸留して一般に［−Ｏ−Ｓｉ−Ｏ−Ｓｉ−］骨格を有するポリマー生成物を遊離することができる。従って、Ｒ１（および存在する場合Ｒ８）は、Ｒ１（およびＲ８）の化学的特性ならびに立体的特性のような因子を考慮してこの重合が有利な速度で進むことを可能にする任意の適当な部分であるように選択されるべきである。化学的特性は、加水分解を受け、その結果重合し、そしてアルコール、Ｒ３３ＣＯＯＨ、Ｒ３４ＣＯＯＨもしくは水を遊離するＳｉ−ＯＲ１（Ｓｉ−ＯＲ８）の潜在能力を意味するだけでなく、反応系に存在する他の化学物質も考慮すべきであり、そして反応条件下でこれらの他の基と優先的に反応せず、従って重合を回避するＲ１（Ｒ８）基が選択されるべきである。
【００１６】
好ましくは、Ｒ１は、Ｒ１Ｏ−が優れた脱離基であるように選択される。優れた脱離基という用語は、Ｒ１Ｏ−基が結合しているケイ素原子から離れている場合にそれが優れた
エネルギー安定性を有することを意味する。
【００１７】
好ましくは、Ｒ８は、Ｒ８Ｏ−が優れた脱離基であるように選択される。優れた脱離基という用語は、Ｒ８Ｏ−基が結合しているケイ素原子から離れている場合にそれが優れたエネルギー安定性を有することを意味する。
【００１８】
１６以下、より好ましくは１５以下、最も好ましくは１４以下のｐＫａ（２９８ＫでＨ２Ｏにおいて測定する）を有する分子は、優れた脱離基と見なすことができる。
【００１９】
好ましくは、ＲＸおよび／もしくはＲＹは任意のＣ１〜Ｃ１０の２価の有機架橋基である。
【００２０】
好ましくは、ＲＸおよび／もしくはＲＹは任意のアルキレン、アルケニレン、アルキニレン、アラルキレンもしくはアリーレン基、またはその任意の組み合わせから独立して選択される。
【００２１】
基−ＮＲ２Ｒ３内の少なくとも１つの窒素基はＲＺ基に直接結合しているという用語により、言及する該少なくとも１つの窒素基は−ＮＲ２Ｒ３基であり得るだけでなく、あるいはまたもしくはさらにＲ２基、Ｒ３基もしくは両方に存在し得ることが理解されるべきである。例えば、Ｒ２もしくはＲ３が−Ｒｙ−ＮＲｖＲｗとして選択される場合、言及する少なくとも１つの窒素基は第一のものにおける−Ｒｙ−ＮＲｖＲｗ基もしくはその後に続く−ＲＹ−ＮＲＶＲＷ基であり得る。
【００２２】
誤解を避けるために、ＲＺが式ＶＩの環式フラグメント、−Ｃ（Ｏ）Ｒ３２−である場合、Ｒ２とＲ３もしくはＲＶとＲＷの１つもしくはそれ以上は一緒になって、基−ＮＲ２Ｒ３もしくは−ＮＲＶＲＷが式ＶＩにより独立して表されることができるように環式基を形成していることが意味され、従って、そのようなシナリオにおいて、基ＲＺに直接結合している基−ＮＲ２Ｒ３内の少なくとも１つの窒素基の少なくとも１つは式ＶＩにより表されることができる。
【００２３】
「アルク」もしくは「アルキル」という用語は、本明細書において用いる場合、他に特定されない限り、直鎖状、分枝鎖状、環式もしくは多環式部分またはその組み合わせでありそして１〜２０個の炭素原子、好ましくは１〜１０個の炭素原子、より好ましくは１〜８個の炭素原子、さらにより好ましくは１〜６個の炭素原子、なおさらに好ましくは１〜４個の炭素原子を含有する飽和炭化水素基に関する。これらの基は、場合によりクロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、アリールもしくはＨｅｔで置換されていてもよく（ここで、Ｒ１９〜Ｒ２７は各々独立して水素、アリールもしくはアルキルを表す）、そして／あるいは１個もしくはそれ以上の酸素もしくは硫黄原子で、またはシラノもしくはジアルキルシロキサン基で遮られることができる。そのような基の例は、メチル、エチル、ｎ−プロピル、イソプロピル、ｎ−ブチル、イソブチル、ｓｅｃ−ブチル、ｔｅｒｔ−ブチル、２−メチルブチル、ペンチル、イソ−アミル、ヘキシル、シクロヘキシル、３−メチルペンチル、オクチルなどから独立して選択することができる。「アルキレン」という用語は、本明細書において用いる場合、上記について定義したとおりの２価の基のアルキル基に関する。例えば、−ＣＨ３として表されるメチルのようなアルキル基は、アルキレンとして表される場合、メチレン、−ＣＨ２−になる。他のアルキレン基は、それに応じて理解されるはずである。
【００２４】
「アルケニル」という用語は、本明細書において用いる場合、１もしくは数個、好まし
くは４個までの二重結合を有し、直鎖状、分枝鎖状、環式もしくは多環式部分またはその組み合わせであり、そして２〜１８個の炭素原子、好ましくは２〜１０個の炭素原子、より好ましくは２〜８個の炭素原子、さらにより好ましくは２〜６個の炭素原子、なおさらに好ましくは２〜４個の炭素原子を含有する炭化水素基に関する。これらの基は、場合によりヒドロキシル、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、アリールもしくはＨｅｔで置換されていてもよく（ここで、Ｒ１９〜Ｒ２７は各々独立して水素、アリールもしくはアルキルを表す）、そして／あるいは１個もしくはそれ以上の酸素もしくは硫黄原子で、またはシラノもしくはジアルキルシロキサン基で遮られることができる。そのような基の例は、アルケニル基から独立して選択されることができ、ビニル、アリル、イソプロペニル、ペンテニル、ヘキセニル、ヘプテニル、シクロプロペニル、シクロブテニル、シクロペンテニル、シクロヘキセニル、１−プロペニル、２−ブテニル、２−メチル−２−ブテニル、イソプレニル、ファルネシル、ゲラニル、ゲラニルゲラニルなどが包含される。「アルケニレン」という用語は、本明細書において用いる場合、上記について定義したとおりの２価の基のアルケニル基に関する。例えば、−ＣＨ＝ＣＨ２として表されるエテニルのようなアルケニル基は、アルケニレンとして表される場合、エテニレン、−ＣＨ＝ＣＨ−になる。他のアルケニレン基は、それに応じて理解されるはずである。
【００２５】
「アルキニル」という用語は、本明細書において用いる場合、１もしくは数個、好ましくは４個までの三重結合を有し、直鎖状、分枝鎖状、環式もしくは多環式部分またはその組み合わせであり、そして２〜１８個の炭素原子、好ましくは２〜１０個の炭素原子、より好ましくは２〜８個の炭素原子、さらにより好ましくは２〜６個の炭素原子、なおさらに好ましくは２〜４個の炭素原子を含有する炭化水素基に関する。これらの基は、場合によりヒドロキシ、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、アリールもしくはＨｅｔで置換されていてもよく（ここで、Ｒ１９〜Ｒ２７は各々独立して水素、アリールもしくは低級アルキルを表す）、そして／あるいは１個もしくはそれ以上の酸素もしくは硫黄原子で、またはシラノもしくはジアルキルシロキサン基で遮られることができる。そのような基の例は、アルキニル基から独立して選択することができ、エチニル、プロピニル、プロパルギル、ブチニル、ペンチニル、ヘキシニルなどが包含される。「アルキニレン」という用語は、本明細書において用いる場合、上記について定義したとおりの２価の基のアルキニル基に関する。例えば、−Ｃ≡ＣＨとして表されるエチニルのようなアルキニル基は、アルキニレンとして表される場合、エチニレン、−Ｃ≡Ｃ−になる。他のアルキニレン基は、それに応じて理解されるはずである。
【００２６】
「アリール」という用語は、本明細書において用いる場合、１個の水素の除去により芳香族炭化水素から得られる有機基に関し、そして各環に７員までの任意の単環式、二環式もしくは多環式炭素環が包含され、ここで、少なくとも１つの環は芳香族である。これらの基は、場合によりヒドロキシ、クロロ、ブロモ、ヨード、シアノ、ニトロ、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７、Ｃ（Ｓ）ＮＲ２５Ｒ２６、アリールもしくはＨｅｔで置換されていてもよく（ここで、Ｒ１９〜Ｒ２７は各々独立して水素、アリールもしくは低級アルキルを表す）、そして／あるいは１個もしくはそれ以上の酸素もしくは硫黄原子で、またはシラノもしくはジアルキルシロキサン（ｄｉａｌｋｙｌｓｉｌｃｏｎ）基で遮られることができる。そのような基の例は、フェニル、ｐ−トリル、４−メトキシフェニル、４−（ｔｅｒｔ−ブトキシ）フェニル、３−メチル−４−メトキシフェニル、４−フルオロフェニル、４−クロロフェニル、３−ニトロフェニル、３−アミノフェニル、３−アセトアミドフェニル、４−アセトアミドフェニル、２−メチル−３−アセトア
ミドフェニル、２−メチル−３−アミノフェニル、３−メチル−４−アミノフェニル、２−アミノ−３−メチルフェニル、２，４−ジメチル−３−アミノフェニル、４−ヒドロキシフェニル、３−メチル−４−ヒドロキシフェニル、１−ナフチル、２−ナフチル、３−アミノ−１−ナフチル、２−メチル−３−アミノ−１−ナフチル、６−アミノ−２−ナフチル、４，６−ジメトキシ−２−ナフチル、テトラヒドロナフチル、インダニル、ビフェニル、フェナントリル、アントリルもしくはアセナフチルなどから独立して選択することができる。「アリーレン」という用語は、本明細書において用いる場合、上記について定義したとおりの２価の基のアリール基に関する。例えば、−Ｐｈとして表されるフェニルのようなアリール基は、アリーレンとして表される場合、フェニレン、−Ｐｈ−になる。他のアリーレン基は、それに応じて理解されるはずである。
【００２７】
「アラルキル」という用語は、本明細書において用いる場合、式アルキル−アリールの基に関し、ここで、アルキルおよびアリールは上記について定義したのと同じ意味を有し、そしてそのアルキルもしくはアリール部分を介して隣接する基に結合していることができる。そのような基の例は、ベンジル、フェネチル、ジベンジルメチル、メチルフェニルメチル、３−（２−ナフチル）−ブチルなどから独立して選択することができる。「アラルキレン」という用語は、本明細書において用いる場合、上記について定義したとおりの２価の基のアラルキル基に関する。例えば、−Ｂｎとして表されるベンジルのようなアラルキル基は、アラルキレンとして表される場合、ベンジレン、−Ｂｎ−になる。他のアラルキレン基は、それに応じて理解されるはずである。
【００２８】
「Ｈｅｔ」という用語には、本明細書において用いる場合、４〜１２員の、好ましくは４〜１０員の環系が包含され、これらの環は窒素、酸素、硫黄およびその混合物から選択される１個もしくはそれ以上のヘテロ原子を含有し、そしてこれらの環は１個もしくはそれ以上の二重結合を含有するかまたは性質が非芳香族、部分的に芳香族もしくは完全に芳香族であることができる。環系は、単環式、二環式であるかもしくは縮合していることができる。本明細書において同定される各「Ｈｅｔ」基は、場合によりハロ、シアノ、ニトロ、オキソ、低級アルキル（このアルキル基は、以下について定義したとおりそれ自体が場合により置換されるかもしくは終結していてもよい）、ＯＲ１９、ＯＣ（Ｏ）Ｒ２０、Ｃ（Ｏ）Ｒ２１、Ｃ（Ｏ）ＯＲ２２、ＮＲ２３Ｒ２４、Ｃ（Ｏ）ＮＲ２５Ｒ２６、ＳＲ２７、Ｃ（Ｏ）ＳＲ２７もしくはＣ（Ｓ）ＮＲ２５Ｒ２６から選択される１個もしくはそれ以上の置換基で置換されていてもよく、ここで、Ｒ１９〜Ｒ２７は各々独立して水素、アリールもしくは低級アルキル（このアルキル基は、以下について定義したとおりそれ自体が場合により置換されるかもしくは終結していてもよい）を表す。従って、「Ｈｅｔ」という用語には、場合により置換されていてもよいアゼチジニル、ピロリジニル、イミダゾリル、インドリル、フラニル、オキサゾリル、イソオキサゾリル、オキサジアゾリル、チアゾリル、チアジアゾリル、トリアゾリル、オキサトリアゾリル、チアトリアゾリル、ピリダジニル、モルホリニル、ピリミジニル、ピラジニル、キノリニル、イソキノリニル、ピペリジニル、ピラゾリルおよびピペラジニルのような基が包含される。Ｈｅｔでの置換は、Ｈｅｔ環の炭素原子において、または適切な場合にはヘテロ原子の１つもしくはそれ以上においてであることができる。
【００２９】
「Ｈｅｔ」基はまた、Ｎオキシドの形態であることもできる。
【００３０】
誤解を避けるために、本明細書において複合基におけるアルキル、アルケニル、アルキニル、アリールもしくはアラルキルへの言及はそれに応じて解釈されるべきであり、例えば、アミノアルキルにおけるアルキルもしくはアルコキシルにおけるアルクへの言及は、上記のアルクもしくはアルキルとして解釈されるべきであるなど。
【００３１】
好ましくは、各Ｒ１基は水素もしくは任意のＣ１〜Ｃ６アルキル基から独立して選択さ
れる。
【００３２】
適当なＲ１基の例には、水素、メチル、エチル、プロピル、イソプロピル、ブチル、イソブチル、ｓｅｃ−ブチル、ｔｅｒｔ−ブチル、ペンチル、２−メチル−ペンチル、３−メチル−ペンチル、４−メチル−ペンチル、シクロペンチル、メチル−シクロペンチル、ヘキシル、シクロヘキシル、ホルミル、アセチル、プロピオニル、ブチリル、トリフルオロアセチルが包含される。好ましくは、各Ｒ１基は水素もしくは任意のＣ１〜Ｃ４アルキル基から独立して選択される。より好ましくは、各Ｒ１は水素、メチル、エチル、プロピルもしくはブチル基から独立して選択される。最も好ましくは、各Ｒ１はメチル基もしくはエチル基のいずれかである。
【００３３】
好ましくは、基Ｒ２もしくはＲ３の少なくとも１つはＲＺ基である。
【００３４】
好ましくは、各Ｒ４基は：水素、メチル、エチル、プロピル、イソプロピル、ブチル、イソブチル、ｓｅｃ−ブチルもしくは第三級ブチル基のいずれかから独立して選択される。特に好ましい態様において、各Ｒ４基は水素、メチルもしくはエチルから独立して選択される。
【００３５】
好ましくは、各Ｒ３３基は：水素、メチル、エチル、プロピル、イソプロピル、ブチル、イソブチル、ｓｅｃ−ブチルもしくは第三級ブチル基のいずれかから独立して選択される。特に好ましい態様において、各Ｒ３３基は水素、メチルもしくはエチルから独立して選択される。
【００３６】
好ましくは、各Ｒ３４基は：水素、メチル、エチル、プロピル、イソプロピル、ブチル、イソブチル、ｓｅｃ−ブチルもしくは第三級ブチル基のいずれかから独立して選択される。特に好ましい態様において、各Ｒ３４基は水素、メチルもしくはエチルから独立して選択される。
【００３７】
好ましくは、各Ｒ５基は任意のＣ１〜Ｃ４アルキル基もしくはＣ６〜Ｃ１０アリール基から独立して選択される。
【００３８】
最も好ましくは、各Ｒ５基は：メチル、エチル、プロピル、イソプロピル、ブチル、イソブチル、ｓｅｃ−ブチル、第三級ブチル、フェニルもしくはベンジル基のいずれかから独立して選択される。特に好ましい態様において、各Ｒ５基はメチルもしくはエチルから独立して選択される。
【００３９】
好ましくは、各Ｒｚ基は−（Ｃ＝Ｏ）Ｒ４から独立して選択される。
【００４０】
特に好ましい態様において、Ｒｚは−（Ｃ＝Ｏ）Ｈ基である。一般式Ｉのモノマーは、好ましくは、少なくとも１つのＮ−ホルミル末端基、すなわち少なくとも１つの＞Ｎ−（Ｃ＝Ｏ）Ｈ末端基を含んでなる。
【００４１】
好ましくは、各Ｒ３基は水素、メチル、エチル、プロピル、イソプロピル、ブチル、イソブチル、ｓｅｃ−ブチル、ｔｅｒｔ−ブチル、−（ＣＨ２）ｐＮ［（Ｃ＝Ｏ）Ｈ］ＲＷ、−（ＣＨ２）ｐＮ［（Ｃ＝Ｏ）ＣＨ３］ＲＷ、−（ＣＨ２）ｐＮ［（Ｃ＝Ｏ）ＣＨ２ＣＨ３］ＲＷ、−（ＣＨ２）ｐＮＨ［（Ｃ＝Ｏ）Ｈ］、−（ＣＨ２）ｐＮＨ［（Ｃ＝Ｏ）ＣＨ３］、−（ＣＨ２）ｐＮＨ［（Ｃ＝Ｏ）ＣＨ２ＣＨ３］、−（ＣＨ２）ｐＮ［（Ｃ＝Ｏ）Ｈ］ＣＨ３、−（ＣＨ２）ｐＮ［（Ｃ＝Ｏ）ＣＨ３］ＣＨ３から独立して選択され、ここで、ｐは１、２、３もしくは４に同等であることができる。好ましくは、ｐ＝１、２もしくは３、より好ましくは、ｐ＝２もしくは３。特に好ましい態様において、ｐ＝２。
【００４２】
特に好ましい態様において、各Ｒ３基は水素、メチル、エチル、プロピル、−（ＣＨ２）ｐＮ［（Ｃ＝Ｏ）Ｈ］ＲＷ、−（ＣＨ２）ｐＮ［（Ｃ＝Ｏ）ＣＨ３］ＲＷ、−（ＣＨ２）ｐＮＨ［（Ｃ＝Ｏ）Ｈ］もしくは−（ＣＨ２）ｐＮＨ［（Ｃ＝Ｏ）ＣＨ３］から選択され、ここで、ｐは上記について定義したとおりである。
【００４３】
好ましくは、各Ｒ８基は水素もしくは任意のＣ１〜Ｃ６アルキル基から独立して選択される。適当なＲ８基の例には、水素、メチル、エチル、プロピル、イソプロピル、ブチル、イソブチル、２メチルブチル、３メチルブチル、第三級ブチル、ペンチル、２メチルペンチル、３メチルペンチル、４メチルペンチル、シクロペンチル、メチルシクロペンチル、ヘキシル、シクロヘキシルが包含されるがこれらに限定されるものではない。より好ましくは、各Ｒ８基は水素もしくは任意のＣ１〜Ｃ４アルキル基から独立して選択される。より好ましくは、各Ｒ８基は水素、メチル、エチル、プロピルもしくはブチル基またはその分枝バリアントから独立して選択される。最も好ましくは、各Ｒ８はメチル基もしくはエチル基のいずれかである。
【００４４】
適当なＲ９基の例には：水素、メチル、エチル、プロピル、イソプロピル、ブチル、イソブチル、ｔｅｒｔ−ブチル、ペンチル、シクロペンチル、ヘキシル、シクロヘキシル、ヘプチル、オクチル、ビニル、フェニル、３−グリシジルオキシプロピル、３，４−エポキシシクロヘキシル−エチル、３−メタクリロイルオキシプロピル、アセトキシエチル、アセトキシメチル、メルカプトプロピルが包含されるがこれらに限定されるものではない。
【００４５】
代わりの態様において、各Ｒ４基は水素もしくは任意のアルキル、アルケニル、アルキニル、アラリキル、アリールもしくは一般式Ｖ：
【００４６】
【化１】
0005624107.tif 000002
【００４７】
［式中、Ｒ３１は上記ＲＸについて定義したとおりである］
を有する任意の基から独立して選択することができる。
【００４８】
好ましくは、各Ｒ３１は任意のＣ３〜Ｃ６アルキレン基から独立して選択される。好ましくは、各Ｒ３１は任意のＣ４もしくはＣ５アルキレン基から独立して選択される。
【００４９】
適当なＲ３１基の例には、プロピレン、ブチレン、ペンチレンおよびヘキシレンが包含されるがこれらに限定されるものではない。
【００５０】
式Ｖを有する適当な基の例には、ピペリジンおよびピロリジンが包含されるがこれらに限定されるものではない。
【００５１】
さらなる代わりの態様において、Ｒｚはまた−（Ｃ＝Ｏ）−ＮＲ６Ｒ７として選択することもでき、
ここで、各Ｒ６基は水素または任意のアルキル、アルケニル、アルキニル、アラルキルもしくはアリール基から独立して選択され、そして
各Ｒ７基は水素または任意のアルキル、アルケニル、アルキニル、アラルキルもしくはアリール基から独立して選択される。
【００５２】
好ましくは、各Ｒ６基は：水素、メチル、エチル、プロピル、イソプロピル、ブチル、イソブチル、ｓｅｃ−ブチルもしくは第三級ブチル基のいずれかから独立して選択される。特に好ましい態様において、各Ｒ６基は水素、メチルもしくはエチルから独立して選択される。
【００５３】
好ましくは、各Ｒ７基は：水素、メチル、エチル、プロピル、イソプロピル、ブチル、イソブチル、ｓｅｃ−ブチルもしくは第三級ブチル基のいずれかから独立して選択される。特に好ましい態様において、各Ｒ７基は水素、メチルもしくはエチルから独立して選択される。
【００５４】
好ましくは、Ｒ６が水素基として選択される場合、Ｒ７はアルキル、アルケニル、アルキニル、アラルキルもしくはアリール基から独立して選択される。
【００５５】
好ましくは、各Ｒ７基は任意のＣ１〜Ｃ６アルキルもしくはアルケニル基から独立して選択される。
【００５６】
従って、さらなる代わりの態様において、好ましいＲｚ基の例には−（Ｃ＝Ｏ）−ＮＨＣＨ３、−（Ｃ＝Ｏ）−ＮＨＣＨ２ＣＨ３、−（Ｃ＝Ｏ）−ＮＨＣＨ（ＣＨ３）ＣＨ３、−（Ｃ＝Ｏ）−ＮＨＣＨ２ＣＨ（ＣＨ３）ＣＨ３、−（Ｃ＝Ｏ）−ＮＨＣ（ＣＨ３）３、−（Ｃ＝Ｏ）−Ｎ（ＣＨ２ＣＨ３）２、−（Ｃ＝Ｏ）−Ｎ（ＣＨ３）２、−（Ｃ＝Ｏ）−Ｎ（ｉＰｒ）２、−（Ｃ＝Ｏ）−Ｎ（ＣＨ２）３ＣＨ２、−（Ｃ＝Ｏ）−Ｎ（ＣＨ２）４ＣＨ２が包含されるがこれらに限定されるものではない。
【００５７】
好ましくは、各Ｒ３２は任意のＣ２〜Ｃ５アルキレン基から独立して選択される。好ましくは、各Ｒ３２は任意のＣ３もしくはＣ４アルキレン基から独立して選択される。
【００５８】
適当なＲ３２基の例には、エチレン、プロピレン、ブチレンおよびペンチレンが包含されるがこれらに限定されるものではない。
【００５９】
好ましくは、ｍ＝２もしくは３。最も好ましくは、ｍ＝３。
【００６０】
好ましくは、ｑ＝２、３もしくは４。より好ましくは、ｑ＝２もしくは３。最も好ましい態様において、ｑ＝３。
【００６１】
別の好ましい態様において、ｑ＝４。
【００６２】
好ましくは、各ＲＶおよびＲＷは、基−ＲＹ−ＮＲＶＲＷが一般式Ｉのケイ素基と各末端の−ＲＹ−ＮＲＶＲＷ基との間で５回以下繰り返されるように独立して選択される。
【００６３】
好ましくは、各ＲＶおよびＲＷは、基−ＲＹ−ＮＲＶＲＷが一般式Ｉのケイ素基と各末端の−ＲＹ−ＮＲＶＲＷ基との間で４回以下繰り返されるように独立して選択される。
【００６４】
好ましくは、各ＲＶおよびＲＷは、基−ＲＹ−ＮＲＶＲＷが一般式Ｉのケイ素基と各末端の−ＲＹ−ＮＲＶＲＷ基との間で３回以下繰り返されるように独立して選択される。
【００６５】
好ましくは、一般式Ｉのモノマーは１５個未満の窒素基、より好ましくは１２個未満の窒素基、より好ましくは１０個未満の窒素基、最も好ましくは８個未満の窒素基を含有する。
【００６６】
使用することができる一般構造Ｉを有する適当な化合物の例には、以下のもの：Ｎ−［３−（トリメトキシシリル）プロピル］−ホルムアミド（ＣＡＳ  ＲＮ：［８８５４２−７１−６］）、Ｎ−［３−（トリエトキシシリル）プロピル］−ホルムアミド（ＣＡＳ  ＲＮ：［７６５２４−９４−２］）、Ｎ−［２−（ホルミルアミノ）エチル］−Ｎ−［３−（トリエトキシシリル）プロピル］−ホルムアミド（ＣＡＳ  ＲＮ：［１１２０９６−２２−７］）、Ｎ−［２−（ホルミルアミノ）エチル］−Ｎ−［３−（トリメトキシシリル）プロピル］−ホルムアミド（ＣＡＳ  ＲＮ：［１１２１１９−９１−２］）、Ｎ−［２−（ホルミルアミノ）エチル］−Ｎ−［２−ホルミル［３−（トリエトキシシリル）プロピル］アミノ］エチル］−ホルムアミド、Ｎ−［３−（トリエトキシシリル）プロピル］−アセトアミド（ＣＡＳ  ＲＮ：［１７０５３−３４−８］、Ｎ−［３−（トリメトキシシリル）プロピル］−アセトアミド：（ＣＡＳ  ＲＮ：［５７７５７−６６−１］）、Ｎ−［２−（アセチルアミノ）エチル］−Ｎ−［３−（トリメトキシシリル）プロピル］−アセトアミド（ＣＡＳ  ＲＮ：［２８３５３−４３−５］）、３−ウレイドプロピル−トリメトキシシラン（ＣＡＳ  ＲＮ：［２３８４３−６４−３］）のいずれかが包含されるがこれらに限定されるものではない。
【００６７】
使用することができる一般構造ＩＩを有する適当な化合物の例には、以下のもの：メチルトリエトキシシラン（ＣＡＳ  ＲＮ：［２０３１−６７−６］）、ジメチルジメトキシシラン（ＣＡＳ  ＲＮ：［１１１２−３９−６］）、ヘキシルトリエトキシシラン（ＣＡＳ  ＲＮ：［１８１６６−３７−５］）、オクチルトリエトキシシラン（ＣＡＳ  ＲＮ：［２９４３−７５−１］）、フェニルトリメトキシシラン（ＣＡＳ  ＲＮ：［２９９６−９２−１］）、３−（グリシジルオキシプロピル）−トリメトキシシラン（ＣＡＳ  ＲＮ：［２５３０−８３−８］）、３−（グリシジルオキシプロピル）−トリエトキシシラン（ＣＡＳ  ＲＮ：［２６０２−３４−８］）、３−（グリシジルオキシプロピル）−メチルジエトキシシラン（ＣＡＳ  ＲＮ：［２８９７−６０−１］、２−（３，４−エポキシシクロヘキシル）−エチルトリメトキシシラン（ＣＡＳ  ＲＮ：［３３８８−０４−３］）、２−（３，４−エポキシシクロヘキシル）−エチルトリエトキシシラン（ＣＡＳ  ＲＮ：［１０２１７−３４−２］）、ビニルトリメトキシシラン（ＣＡＳ  ＲＮ：［２７６８−０２−７］）、ビニルトリエトキシシラン（ＣＡＳ  ＲＮ：［７８．０８−０］）、ビニルメチルジメトキシシラン（ＣＡＳ  ＲＮ：［１６７５３−６２−１］、３−（メタクリロイルオキシプロピル）−トリメトキシシラン（ＣＡＳ  ＲＮ：［２５３０−８５−０］）、３−（メタクリロイルオキシプロピル）−トリエトキシシラン（ＣＡＳ  ＲＮ：［２１１４２−２２９−０］）、３−（メタクリロイルオキシプロピル）−メチルジエトキシシラン（ＣＡＳ  ＲＮ：［６５１００−０４−１］）、３−（アクリロイルオキシプロピル）−トリエトキシシラン（ＣＡＳ  ＲＮ：［２１１４２−２９−０］）、テトラエトキシシラン（ＣＡＳ  ＲＮ：［７８−１０−４］）、テトラメトキシシラン（ＣＡＳ  ＲＮ：［６８１−８４−５］）、アセトキシメチルトリエトキシシラン（ＣＡＳ  ＲＮ：５６３０−８３−１）、３−メルカプトプロピルトリエトキシシラン（ＣＡＳ  ＲＮ：１４８１４−０９−６）のいずれかが包含されるがこれらに限定されるものではない。
【００６８】
好ましくは、オリゴマーもしくはポリマー物質は一般式Ｉの少なくとも１つのモノマーから得られ、ここで、一般式Ｉの少なくとも１つのモノマーは、オリゴマーもしくはポリマー物質を製造するために使用する全モノマーの少なくとも１重量％、より好ましくは少なくとも５重量％、より好ましくは少なくとも１０重量％である。
【００６９】
好ましくは、オリゴマーもしくはポリマー物質は、少なくとも１つのＮ−ホルミル基を含んでなる一般式Ｉの少なくとも１つのモノマーから形成される。
【００７０】
好ましくは、オリゴマーもしくはポリマー物質は、一般式Ｉの少なくとも１つのモノマーおよび一般式ＩＩの１つのモノマー、より好ましくは少なくとも２つのモノマーから形
成される。
【００７１】
より好ましくは、オリゴマーもしくはポリマー物質は、Ｎ−ホルミル基を含んでなる一般式Ｉの少なくとも１つのモノマーおよび一般式ＩＩの少なくとも１つのモノマー、より好ましくは少なくとも２つのモノマーから形成される。好ましくは、オリゴマーもしくはポリマー物質は、オリゴマーもしくはポリマー物質を製造するために使用する全モノマーの１〜９９％  ｗ／ｗ、より好ましくは５〜８０％  ｗ／ｗ、より好ましくは１０〜５０％  ｗ／ｗ、より好ましくは１５〜３０％  ｗ／ｗ、最も好ましくは１５〜２５％  ｗ／ｗの量のＮ−ホルミル基を含んでなる一般式Ｉの少なくとも１つのモノマーから形成される。
【００７２】
より好ましくは、オリゴマーもしくはポリマー物質は、一般式Ｉの少なくとも１つのモノマー（一般式Ｉのこの少なくとも１つのモノマーはＮ−ホルミル基を含んでなる）および一般式ＩＩの少なくとも２つのモノマー（一般式ＩＩの少なくとも２つのモノマーの一方はｑ＝４を有する）から形成される。好ましくは、オリゴマーもしくはポリマー物質は、オリゴマーもしくはポリマー物質を製造するために使用する全モノマーの１〜９９％  ｗ／ｗ、より好ましくは１０〜９０％  ｗ／ｗ、より好ましくは２０〜８０％  ｗ／ｗ、より好ましくは４０〜８０％  ｗ／ｗ、より好ましくは５０〜７０％  ｗ／ｗ、最も好ましくは５５〜６５％  ｗ／ｗの量のｑ＝４を有する一般式ＩＩの少なくとも２つのモノマーの一方から形成される。
【００７３】
最も好ましくは、オリゴマーもしくはポリマー物質は、一般式Ｉの少なくとも１つのモノマー（一般式Ｉのこの少なくとも１つのモノマーはＮ−ホルミル基を含んでなる）および一般式ＩＩの少なくとも２つのモノマー（一般式ＩＩの少なくとも２つのモノマーの一方はｑ＝４を有し、そして一般式ＩＩの少なくとも２つのモノマーの第二のものはエポキシ末端基を含んでなる）から形成される。好ましくは、オリゴマーもしくはポリマー物質は、オリゴマーもしくはポリマー物質を製造するために使用する全モノマーの１〜９９％
ｗ／ｗ、より好ましくは５〜８０％  ｗ／ｗ、より好ましくは１０〜５０％  ｗ／ｗ、より好ましくは１５〜３０％  ｗ／ｗ、最も好ましくは１５〜２５％  ｗ／ｗの量のエポキシ末端基を含んでなる一般式ＩＩの少なくとも２つのモノマーの第二のものから形成される。
【００７４】
好ましくは、一般式Ｉの少なくとも１つのモノマー：一般式ＩＩの少なくとも１つのモノマーの重量比は、オリゴマーもしくはポリマー物質において１：０．１〜１：１０の範囲、より好ましくは１：０．５〜１：１０の範囲、より好ましくは１：１〜１：８、より好ましくは１：２〜１：６、より好ましくは１：３〜１：５、より好ましくは２：７〜２：９、そして最も好ましくは約１：４である。
【００７５】
特に好ましい態様において、オリゴマーもしくはポリマー物質は、一般式Ｉの少なくとも１つのモノマー（一般式Ｉのこの少なくとも１つのモノマーはＮ−ホルミル基を含んでなる）および一般式ＩＩの少なくとも２つのモノマー（一般式ＩＩの少なくとも２つのモノマーの一方はｑ＝４を有し、そして一般式ＩＩの少なくとも２つのモノマーの第二のものはエポキシ末端基を含んでなる）から形成され、ここで、Ｎ−ホルミル基を含んでなる一般式Ｉの少なくとも１つのモノマー：ｑ＝４を有する一般式ＩＩの少なくとも２つのモノマーの一方：エポキシ末端基を含んでなる一般式ＩＩの少なくとも２つのモノマーの第二のものの比率（重量による）は、好ましくは５〜６０：１５〜９０：５〜６０の範囲、より好ましくは１０〜３５：３０〜８０：１０〜３５の範囲、より好ましくは１０〜３０：４０〜８０：１０〜３０の範囲、さらにより好ましくは１５〜２５：５０〜７０：１５〜２５の範囲であり、そして特に好ましい態様において、比率は約２０：６０：２０である。
【００７６】
特に好ましい態様において、オリゴマーもしくはポリマー物質は、一般式Ｉの少なくとも１つのモノマー（一般式Ｉのこの少なくとも１つのモノマーは、Ｎ−ホルミル基を含んでなる）および一般式ＩＩの少なくとも１つのモノマー（一般式ＩＩのこの少なくとも１つのモノマーはｑ＝４を有する）から形成され、ここで、Ｎ−ホルミル基を含んでなる一般式Ｉの少なくとも１つのモノマー：ｑ＝４を有する一般式ＩＩの少なくとも１つのモノマーの比率（重量による）は、好ましくは１：０．１〜１：５０、より好ましくは、１：０．５〜１：１０、より好ましくは１：１〜１：８、より好ましくは１：２〜１：４、最も好ましくは約１：３である。
【００７７】
特に好ましい態様において、オリゴマーもしくはポリマー物質は、一般式Ｉの少なくとも１つのモノマー（一般式Ｉのこの少なくとも１つのモノマーは、Ｎ−ホルミル基を含んでなる）および一般式ＩＩの少なくとも１つのモノマー（一般式ＩＩのこの少なくとも１つのモノマーは、末端エポキシ基を有する）から形成され、ここで、Ｎ−ホルミル基を含んでなる一般式Ｉの少なくとも１つのモノマー：末端エポキシ基を有する一般式ＩＩの少なくとも１つのモノマーの比率（重量による）は、好ましくは１：０．０５〜１：５０、より好ましくは１：０．１〜１：１０、より好ましくは１：０．５〜１：５、より好ましくは１：０．７〜１：２、最も好ましくは約１：１である。
【００７８】
特に好ましい態様において、オリゴマーもしくはポリマー物質は一般式ＩＩの少なくとも２つのモノマーから形成され、一般式ＩＩの少なくとも２つのモノマーの少なくとも１つの（ａｔ  ｌｅａｓｔ  ａ）第一のものはｑ＝４を有し、そして一般式ＩＩの少なくとも２つのモノマーの少なくとも１つの（ａｔ  ｌｅａｓｔ  ａ）第二のものはエポキシ末端基を有し、ここで、ｑ＝４を有する一般式ＩＩの少なくとも２つのモノマーの第一のもの：エポキシ末端基を有する一般式ＩＩの少なくとも２つのモノマーの第二のものの比率（重量による）は、好ましくは１：０．１〜１：５０、より好ましくは１：０．５〜１：１０、より好ましくは１：１〜１：８、より好ましくは１：２〜１：４、最も好ましくは約１：３である。
【００７９】
好ましくは、オリゴマーもしくはポリマー物質は、０．１〜１００％（オリゴマーもしくはポリマー物質を製造するために使用する全モノマーの重量による）の一般式Ｉの少なくとも１つのモノマーから形成される。好ましくは、オリゴマーもしくはポリマー物質は、１〜１００％（オリゴマーもしくはポリマー物質を製造するために使用する全モノマーの重量による）の一般式Ｉの少なくとも１つのモノマーから形成される。好ましくは、オリゴマーもしくはポリマー物質は、５〜１００％（オリゴマーもしくはポリマー物質を製造するために使用する全モノマーの重量による）の一般式Ｉの少なくとも１つのモノマーから形成される。好ましくは、オリゴマーもしくはポリマー物質は、６〜１００％（オリゴマーもしくはポリマー物質を製造するために使用する全モノマーの重量による）の一般式Ｉの少なくとも１つのモノマーから形成される。好ましくは、オリゴマーもしくはポリマー物質は、０．１〜９９．９％（オリゴマーもしくはポリマー物質を製造するために使用する全モノマーの重量による）の一般式Ｉの少なくとも１つのモノマーから形成される。好ましくは、オリゴマーもしくはポリマー物質は、１〜９９％（オリゴマーもしくはポリマー物質を製造するために使用する全モノマーの重量による）の一般式Ｉの少なくとも１つのモノマーから形成される。好ましくは、オリゴマーもしくはポリマー物質は、１０〜７０％（オリゴマーもしくはポリマー物質を製造するために使用する全モノマーの重量による）の一般式Ｉの少なくとも１つのモノマーから形成される。好ましくは、オリゴマーもしくはポリマー物質は、１５〜６０％（オリゴマーもしくはポリマー物質を製造するために使用する全モノマーの重量による）の一般式Ｉの少なくとも１つのモノマーから形成される。好ましくは、オリゴマーもしくはポリマー物質は、１５〜４０％（オリゴマーもしくはポリマー物質を製造するために使用する全モノマーの重量による）の一般式Ｉの
少なくとも１つのモノマーから形成される。好ましくは、オリゴマーもしくはポリマー物質は、１５〜３０％（オリゴマーもしくはポリマー物質を製造するために使用する全モノマーの重量による）の一般式Ｉの少なくとも１つのモノマーから形成される。好ましくは、オリゴマーもしくはポリマー物質は、１５〜２５％（オリゴマーもしくはポリマー物質を製造するために使用する全モノマーの重量による）の一般式Ｉの少なくとも１つのモノマーから形成される。
【００８０】
好ましくは、オリゴマーもしくはポリマー物質は、１〜９９％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、５〜９０％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、１０〜９０％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、３０〜９０％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、５０〜９０％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、６０〜９０％（オリゴマーもしくはポリマー物質を製造するために使用する全モノマーの重量による）の一般式ＩＩの少なくとも１つのモノマーからさらに形成される。好ましくは、オリゴマーもしくはポリマー物質は、７５〜８５％（オリゴマーもしくはポリマー物質を製造するために使用する全モノマーの重量による）の一般式ＩＩの少なくとも１つのモノマーからさらに形成される。
【００８１】
好ましくは、オリゴマーもしくはポリマー物質は一般式ＩＩを有する少なくとも２つのモノマーからさらに形成される。好ましくは、オリゴマーもしくはポリマー物質は、５０〜９０％（オリゴマーもしくはポリマー物質を製造するために使用する全モノマーの重量による）の量の一般式ＩＩの少なくとも２つのモノマーの第一のものおよび１０〜３０％（オリゴマーもしくはポリマー物質を製造するために使用する全モノマーの重量による）の一般式ＩＩを有する少なくとも２つのモノマーの第二のものから形成される。
【００８２】
好ましくは、オリゴマーもしくはポリマー物質は、結合剤組成物の１乾燥重量％〜９９乾燥重量％の間、より好ましくは１乾燥重量％〜７０乾燥重量％の間で水性結合剤組成物に存在する。好ましくは、オリゴマーもしくはポリマー物質は、結合剤組成物の６〜６０乾燥重量％の間で水性結合剤組成物に存在する。より好ましくは、オリゴマーもしくはポリマー物質は、結合剤組成物の６乾燥重量％〜５０乾燥重量％の間の量で水性結合剤組成物に存在し、より好ましくは、オリゴマーもしくはポリマー物質は、結合剤組成物の８乾燥重量％〜４０乾燥重量％の間の量で水性結合剤組成物に存在し、最も好ましくは、オリゴマーもしくはポリマー物質は、結合剤組成物の１０乾燥重量％〜３０乾燥重量％の間の量で水性結合剤組成物に存在する。
【００８３】
本発明の第二の態様によれば、添付の請求項に記載のオリゴマーもしくはポリマー化合物を製造する方法が提供される。
【００８４】
好ましくは、遊離されるアルコール、Ｒ３３ＣＯＯＨ、Ｒ３４ＣＯＯＨおよび／もしくは水は、例えば蒸留のような任意の方法により取り除くことができる。
【００８５】
好ましくは、Ｒ１Ｏ−除去剤は水を含んでなる。好ましくは、Ｒ１Ｏ−除去剤は少なく
とも１つのアルコールをさらに含んでなる。好ましくは、Ｒ１Ｏ−除去剤は、水と少なくとも１つのアルコールの混合物を含んでなる。好ましくは、少なくとも１つのアルコールは、１００℃未満の沸点を有する（１０５Ｐａ圧力で測定する）。好ましくは、少なくとも１つのアルコールは任意のＣ１〜Ｃ８アルコールである。好ましくは、少なくとも１つのアルコールは任意のＣ１〜Ｃ６アルコールである。適当な少なくとも１つのアルコールの例には、メタノール、エタノール、イソプロパノール、ブタノールなどが包含されるがこれらに限定されるものではない。好ましくは、少なくとも１つのアルコールは、一般式Ｉの少なくとも１つのモノマーおよび一般式ＩＩを有する少なくとも１つの第二のモノマーと一緒に加えられ、あるいはまた、少なくとも１つのアルコール／水混合物は、一般式Ｉの少なくとも１つのモノマーおよび一般式ＩＩを有する少なくとも１つの第二のモノマーに加えることができる。好ましくは、少なくとも１つのアルコールは、一般式Ｉの少なくとも１つのモノマーおよび一般式ＩＩを有する少なくとも１つの第二のモノマーの総重量の１〜４０重量％の間の量で反応混合物に存在する。より好ましくは、少なくとも１つのアルコールは、一般式Ｉの少なくとも１つのモノマーおよび一般式ＩＩを有する少なくとも１つの第二のモノマーの総重量の５〜２５重量％の量で反応混合物に存在する。
【００８６】
Ｒ１Ｏ−除去剤に関する上記の好ましい特徴は、任意のＲ８Ｏ−除去剤に同様に当てはまることが当業者により理解されるはずである。
【００８７】
好ましくは、段階（ｉ）は０℃〜９０℃の間の温度で行われる。より好ましくは、段階（ｉ）は１０℃〜６０℃の間の温度で行われる。最も好ましくは、段階（ｉ）は２０℃〜５０℃の間の温度で行われる。
【００８８】
好ましくは、段階（ｉｉ）の反応は０℃〜９０℃の間の温度で行われる。より好ましくは、該反応は１０℃〜６０℃の間の温度で行われる。最も好ましくは、該反応は２０℃〜５０℃の間の温度で行われる。好ましくは、該反応は触媒作用を受ける。
【００８９】
好ましくは、触媒は任意の適当な触媒を含んでなる。好ましくは、触媒は遷移金属または１４もしくは１５族キレート化合物を含んでなる。好ましくは、触媒は遷移金属または１４もしくは１５族有機キレート化合物を含んでなる。好ましくは、触媒は遷移金属または１４もしくは１５族アルコキシキレート化合物を含んでなる。好ましくは、触媒は水溶性である。より好ましくは、触媒は遷移金属または１４もしくは１５族ポリ−アルコキシキレート化合物を含んでなる。触媒は、アルカノールアミン誘導体により安定させることができる。好ましくは、触媒は以下のもの：チタン、ジルコニウム、ハフニウム、スズ、アンチモンもしくはゲルマニウムのいずれかの化合物から選択される。特に好ましい態様において、触媒はアルカノールアミン誘導体により安定させた水溶性のチタン酸、ジルコン酸もしくはスズ酸アルコキシ化合物を含んでなる。最も好ましくは、触媒はチタン酸アルコキシ化合物を含んでなる。
【００９０】
適当な触媒の例には、ＤｕＰｏｎｔから市販されているＴＹＺＯＲ（ＲＴＭ）、およびＪｏｈｎｓｏｎ  Ｍａｔｔｈｅｙから市販されているＶＥＲＴＥＣ（ＲＴＭ）が包含される。
【００９１】
好ましくは、反応は結合剤の安定性に適合する範囲の適当なｐＨで行われる。
【００９２】
好ましくは、反応は反応混合物のｐＨを調整するように働くｐＨ調整剤の存在下で行われる。好ましくは、ｐＨ調整剤は少なくとも１つの酸を含んでなる。
【００９３】
好ましくは、ｐＨ調整剤は反応混合物のｐＨを６〜１の間、より好ましくは５〜１の間、そして最も好ましくは４〜１．５の間に調整するために十分な量で反応において存在す
る。
【００９４】
１つの態様において、ｐＨ調整剤は反応中に生成される酸Ｒ３３ＣＯＯＨを含んでなることができる。
【００９５】
あるいはまたもしくはさらに、ｐＨ調整剤は反応中に生成される酸Ｒ３４ＣＯＯＨを含んでなることができる。
【００９６】
好ましくは、少なくとも１つの酸は任意の適当な有機もしくは無機酸である。好ましくは、少なくとも１つの酸は５未満、より好ましくは４未満の２９８Ｋで水溶液におけるｐＫａを有する。
【００９７】
好ましくは、ｐＨ調整剤は強いブレンステッド酸である。強いブレンステッド酸は、−１２〜−５の間、そして好ましくは−１０〜−６の間のｐＫａ（２９８Ｋで水溶液における）を有するブレンステッド酸を意味する。
【００９８】
あるいはまたもしくはさらに、ｐＨ調整剤は弱いブレンステッド酸であることができる。弱いブレンステッド酸は、−５〜＋１０の間、そして好ましくは＋３〜＋５の間のｐＫａ（２９８Ｋで水溶液における）を有するブレンステッド酸を意味する。
【００９９】
好ましくは、少なくとも１つの酸は水溶性である。
【０１００】
適当な少なくとも１つの酸の例には、単独でもしくは組み合わせて、以下のもの：ギ酸、酢酸、プロピオン酸、酪酸、シュウ酸、マロン酸、コハク酸、グルタル酸、アジピン酸、クエン酸、塩酸、硫酸、リン酸、硝酸、ホウ酸、トリフルオロ酢酸、メタンスルホン酸、トリフルオロメタンスルホン酸のいずれかが包含されるがこれらに限定されるものではない。
【０１０１】
少なくとも１つの酸は、あるいはまたもしくはさらに、少なくとも１つの水に安定なルイス酸を含んでなることができる。適当なルイス酸の例には、ＬｉＣｌ、ＦｅＣｌ３、ＺｎＣｌ２、ＣａＣｌ２などが包含されるがこれらに限定されるものではない。
【０１０２】
本発明の第二の態様の成分は、任意の順序で接触させることができる。例えば、少なくとも１つの酸を最初にシランにそしてその後に水もしくは水／少なくとも１つのアルコール混合物に導入することができ、あるいはまた、シラン、少なくとも１つの酸および水もしくは水／少なくとも１つのアルコール混合物を全て同時に導入することができる。有益な結果は、重合反応の異なる段階で少なくとも１つの酸の異なる量を加えることにより得ることができる。
【０１０３】
添加剤もしくは安定剤もまた、結合剤の製造中に導入することができる。そのようなものの例には、コロイド状シリカ、シリカゾル、消泡剤もしくはバッファーが包含されるがこれらに限定されるものではない。
【０１０４】
方法の１つの態様には、他の成分にＲ１Ｏ−除去剤を加えることが包含される。代わりの態様において、もしあれば、シランおよび他の薬剤をＲ１Ｏ−除去剤に加える。さらなる代わりに態様において、成分の一部分をＲ１Ｏ−除去剤と混合し、そして次に成分の残りに加える。
【０１０５】
アルコール、Ｒ３３ＣＯＯＨ、Ｒ３４ＣＯＯＨおよび／もしくは水の除去は、大気圧でもしくは真空下で行うことができる。除去は、混合段階中にならびにシランの加水分解の
完了後に開始することができる。シランの加水分解の進行は、ガスクロマトグラフィー、赤外分光法、ラマン分光法もしくは核磁気共鳴のような任意の通常の分析方法により追跡することができる。
【０１０６】
除去されるアルコール、Ｒ３３ＣＯＯＨ、Ｒ３４ＣＯＯＨおよび／もしくは水の量は、任意の適当な分析方法により決定することができる。
【０１０７】
重合反応に使用するＲ１Ｏ−および場合によりＲ８Ｏ−除去剤の量は、蒸留工程後に所望の最終固体量に到達するように調整することができる。アルコールの重量は、工程中にもしくは好ましくは実質的に工程の完了後にＲ１Ｏ−もしくは場合によりＲ８Ｏ−除去剤において同じ重量で置き換えることができる。
【０１０８】
本発明の第三の態様によれば、添付の請求項について定義したとおりの結合剤組成物を含んでなる塗料組成物が提供される。
【０１０９】
塗料は、コンクリートおよび外壁用の撥水、防塵塗料、屋内もしくは屋外の壁用の含浸剤、布地用の撥水剤のような任意の水性シリコーン装飾用もしくは保護塗料であることができる。
【０１１０】
好ましくは、塗料は防食塗料である。好ましくは塗料はプライマー、より好ましくはショッププライマーである。特に好ましい態様において、塗料は溶接可能なショッププライマーである。
【０１１１】
本発明の第四の態様によれば、添付の請求項に記載の２成分塗料組成物が提供される。
【０１１２】
２成分塗料組成物は、いずれかの成分において以下のもの：非導電性顔料、増粘剤、レオロジー添加剤、コロイド状シリカ、被覆コロイド状シリカおよび／もしくは少なくとも１つのシリカゾルの１つもしくはそれ以上をさらに含んでなることができる。好ましくは、第一の成分は以下のもの：非導電性顔料、増粘剤、レオロジー添加剤、コロイド状シリカ、被覆コロイド状シリカもしくはシリカゾルの１つもしくはそれ以上をさらに含んでなる。
【０１１３】
適当な非導電性顔料の例には、二酸化チタン、赤色酸化鉄、炭酸カルシウム、タルク、ケイ酸アルミニウムおよび黄色酸化鉄が包含される。
【０１１４】
好ましくは、２成分塗料組成物は少なくとも１つの充てん剤を含んでなる。好ましくは、第二の細分は粉末である。好ましくは、少なくとも１つの充てん剤は、好ましくは第二の成分の乾燥重量の１〜９９％の間の量で第二の成分中に存在する。より好ましくは、少なくとも１つの充てん剤は、第二の成分の乾燥重量の２０〜８０％の間の量で第二の成分中に存在する。より好ましくは、少なくとも１つの充てん剤は、第二の成分の乾燥重量の３０〜６０％の間の量で第二の成分中に存在する。最も好ましくは、少なくとも１つの充てん剤は、第二の成分の乾燥重量の４０〜５０％の間の量で第二の成分中に存在する。
【０１１５】
好ましくは、少なくとも１つの充てん剤は無機充てん剤を含んでなる。
【０１１６】
好ましくは、少なくとも１つの充てん剤は以下のもの：酸化鉄（雲母状酸化鉄以外）；天然および沈降硫酸バリウム、バライト、永久白；ケイ酸アルミニウム、カオリン、カオリナイト、陶土；ケイ酸マグネシウムおよびヒドロケイ酸マグネシウム、雲母、タルク、緑泥石、透角閃石；シリカ、表面処理シリカ、非晶質石英、結晶質石英、ヒュームドシリカ；酸化アルミニウムおよび水和物、ボーキサイト、焼成ボーキサイト；炭酸マグネシウ
ムカルシウム、ドロマイト；天然および沈降炭酸カルシウム；ケイ酸アルミニウム；長石；霞石閃長岩；ケイ酸カルシウム、珪灰石；酸化亜鉛；リン酸亜鉛；黒鉛；バナジウム酸ビスマス；クロム酸鉛；炭化ケイ素；ゼオライト；パイロフィライト；ガラスフレーク；リン化鉄；リン化ニッケル；中空球；およびアルミニウムの１つもしくはそれ以上を含んでなる。また可能であるのは、硫酸塩、炭酸塩、ケイ酸塩、酸化物およびバナジウム酸塩の他のファミリーである。
【０１１７】
好ましくは、第二の成分は亜鉛を含んでなる。好ましくは、亜鉛は微粉化した亜鉛、亜鉛フレーク、亜鉛粉末もしくは亜鉛粉として存在する。好ましくは、亜鉛は第二の成分の乾燥重量の１〜９９％の量で第二の成分中に存在する。より好ましくは、亜鉛は第二の成分の乾燥重量の２０〜８０％の量で第二の成分中に存在する。より好ましくは、亜鉛は第二の成分の乾燥重量の３０〜６０％の量で第二の成分中に存在する。最も好ましくは、亜鉛は第二の成分の乾燥重量の４０〜５０％の量で第二の成分中に存在する。
【０１１８】
好ましくは、２成分塗料組成物は着色顔料を含んでなる。好ましくは、着色顔料は第一もしくは第二の成分のいずれかにその中にそれが存在するいずれかの成分の乾燥重量の０．１〜５０％の量で存在する。より好ましくは、着色顔料は第一もしくは第二の成分のいずれかにその中にそれが存在するいずれかの成分の乾燥重量の１〜１５％の量で存在する。
【０１１９】
好ましくは、第二の成分は導電性顔料を含んでなる。導電性顔料は、防食特性（基質と亜鉛粒子を電気的に接続することにより）およびアーク溶接特性の両方を改善することが既知である。好ましくは、導電性顔料は雲母状酸化鉄、合金鉄、リン化二鉄、銅フレーク、ニッケルフレーク、ステンレス鋼フレーク、アルミニウムフレークなどから選択される。好ましくは、導電性顔料は第二の成分の乾燥重量の６０〜２０％の量で第二の成分中に存在する。より好ましくは、導電性顔料は第二の成分の乾燥重量の４０〜２５％の量で第二の成分中に存在する。
【０１２０】
場合により、２成分塗料組成物は、沈降防止剤、消泡剤、増粘剤、さび止め剤もしくは湿潤剤のような適当な添加剤をさらに含んでなることができる。
【０１２１】
典型的な増粘剤は、アクリレートポリマーもしくはヒドロキシエチルセルロースポリマーであり；使用する場合、それらは好ましくは２成分塗料組成物の乾燥重量の２％  ｗ／ｗまで、より好ましくは２成分塗料組成物の乾燥重量の１％  ｗ／ｗまでの量で加えられる。典型的な沈降防止剤は、ベントナイト、トリヒドロキシステアリン酸グリセロール、ポリアミドもしくはポリエチレンワックスのような粘土タイプ物質であり；使用する場合、それらは好ましくは２成分塗料組成物の乾燥重量の４％  ｗ／ｗまで、より好ましくは２成分塗料組成物の乾燥重量の２％  ｗ／ｗまでの量で加えられる。典型的な湿潤剤は、エトキシル化アルコール（例えばＣＡＳ  ＲＮ＝６８４３９−４５−２を有する製品）である。
【０１２２】
場合により、２成分塗料組成物はモリブデン酸塩、リン酸塩、ホウ酸塩もしくは酸化亜鉛のような適当な防食顔料をさらに含んでなることができる。
【０１２３】
場合により、２成分塗料組成物は適当な触媒をさらに含んでなることができる。好ましくは、触媒は遷移金属または１４もしくは１５族キレート化合物を含んでなる。好ましくは、触媒は遷移金属または１４もしくは１５族有機キレート化合物を含んでなる。好ましくは、触媒は遷移金属または１４もしくは１５族アルコキシキレート化合物を含んでなる。好ましくは、触媒は水溶性である。より好ましくは、触媒は遷移金属または１４もしくは１５族ポリ−アルコキシキレート化合物を含んでなる。触媒は、アルカノールアミン誘
導体により安定させることができる。好ましくは、触媒は以下のもの：チタン、ジルコニウム、ハフニウム、スズ、アンチモンもしくはゲルマニウムのいずれかの化合物から選択される。特に好ましい態様において、触媒はアルカノールアミン誘導体により安定させた水溶性のチタン酸、ジルコン酸もしくはスズ酸アルコキシ化合物を含んでなる。最も好ましくは、触媒はチタン酸アルコキシ化合物を含んでなる。
【０１２４】
適当な触媒の例には、ＤｕＰｏｎｔから市販されているＴＹＺＯＲ  ＬＡ（ＲＴＭ）もしくはＪｏｈｎｓｏｎ  Ｍａｔｔｈｅｙから市販されているＶＥＲＴＥＣ  ＸＬ１７５（ＲＴＭ）が包含されるがこれらに限定されるものではない。
【０１２５】
好ましくは、第一と第二の成分間の成分の重量による混合比率は、１：２０〜１：０．０５の間、より好ましくは１：１０〜１：０．１の間、最も好ましくは１：２〜１：０．１の間にある。
【０１２６】
２成分塗料組成物の２成分は、好ましくは基質への塗料組成物の適用の実質的に直前に；好ましくは適用の２時間未満前に、より好ましくは適用の１時間未満前に、最も好ましくは適用の３０分未満前に相互に導入される。２成分は、好ましくは使用前に一緒に混合される。
【０１２７】
好ましくは、２成分塗料組成物の百分率ｗ／ｗ固形分は、７０％〜１０％の間、より好ましくは４０％〜２０％の間、そして最も好ましくは３５％〜２５％の間である。
【０１２８】
好ましくは、２部分塗料組成物を基質に適用した後に、それは硬化して乾燥フィルムを形成する。好ましくは、亜鉛粉は乾燥フィルムの８０重量％〜１重量％の間、より好ましくは６０重量％〜２０重量％の間、そして最も好ましくは５０重量％〜３０重量％の間で乾燥フィルムに存在する。
【０１２９】
本発明の第五の態様によれば、添付の請求項に記載のシロキサンポリマー組成物が提供される。
【０１３０】
好ましくは、式Ｉのモノマーは第五の態様のシロキサンポリマーを製造するために使用する全モノマーの少なくとも１０重量％である。
【０１３１】
好ましくは、式Ｉのモノマーは第五の態様のシロキサンポリマーを製造するために使用する全モノマーの少なくとも１５重量％である。
【０１３２】
好ましくは、式Ｉのモノマーは第五の態様のシロキサンポリマーを製造するために使用する全モノマーの少なくとも３０重量％である。
【０１３３】
好ましくは、式Ｉのモノマーは第五の態様のシロキサンポリマーを製造するために使用する全モノマーの少なくとも５０重量％である。
【０１３４】
好ましくは、式ＩＩのモノマーは第五の態様のシロキサンポリマーを製造するために使用する全モノマーの少なくとも５重量％である。
【０１３５】
好ましくは、式ＩＩのモノマーは第五の態様のシロキサンポリマーを製造するために使用する全モノマーの少なくとも１０重量％である。
【０１３６】
好ましくは、式ＩＩのモノマーは第五の態様のシロキサンポリマーを製造するために使用する全モノマーの少なくとも１５重量％である。
【０１３７】
好ましくは、式ＩＩのモノマーは第五の態様のシロキサンポリマーを製造するために使用する全モノマーの少なくとも３０重量％である。
【０１３８】
本発明の第六の態様によれば、添付の請求項に記載のシロキサンポリマー、Ｐを含んでなる結合剤組成物が提供される。
【０１３９】
好ましくは、ポリマーＰはコポリマーである。
【０１４０】
適当なＲ１０基の例には：水素、メチル、エチル、プロピル、イソプロピル、ブチル、イソブチル、ｔｅｒｔ−ブチル、ペンチル、シクロペンチル、ヘキシル、シクロヘキシル、ヘプチル、オクチル、ビニル、フェニル、３−グリシジルオキシプロピル、３，４−エポキシシクロヘキシル−エチル、３−メタクリロイルオキシプロピル、アセトキシエチル、アセトキシメチル、メルカプトプロピルが包含されるがこれらに限定されるものではない。
【０１４１】
好ましくは、一般式ＩＩＩの少なくとも１つの側基もしくは末端基は、ポリマー骨格に存在するケイ素基当たり０．０１〜２の間の量でポリマーに存在する。
【０１４２】
好ましくは、一般式ＩＩＩの少なくとも１つの側基もしくは末端基はポリマー骨格に存在するケイ素基当たり０．０５〜１．５の間の量でポリマーに存在する。
【０１４３】
好ましくは、一般式ＩＩＩの少なくとも１つの側基もしくは末端基はポリマー骨格に存在するケイ素基当たり０．１〜１の間の量でポリマーに存在する。
【０１４４】
好ましくは、一般式ＩＩＩの少なくとも１つの側基もしくは末端基はポリマー骨格に存在するケイ素基当たり０．１５〜０．８の間の量でポリマーに存在する。
【０１４５】
好ましくは、一般式ＩＩＩの少なくとも１つの側基もしくは末端基はポリマー骨格に存在するケイ素基当たり０．２〜０．６の間の量でポリマーに存在する。
【０１４６】
１つの態様において、シロキサンポリマーＰは、既存ポリマーの側基もしくは末端基を反応させることにより製造することができる。例えば、オメガアミノ基を有するシロキサンポリマーは、第六の態様のシロキサンポリマーＰを製造するためにアシル化することができる。
【０１４７】
本明細書に開示する特徴は全て、上記の態様のいずれかとそして任意の組み合わせで組み合わせることができる。
【実施例】
【０１４８】
製造実施例１（シランＡ）：
シランＡ  Ｎ−［３−（トリエトキシシリル）プロピル］−ホルムアミド（ＣＡＳ  ＲＮ：［７６５２４−９４−２］）の製造：
５５３．４ｇの３−（トリエトキシシリル）プロピル］−アミンおよび２７７．８ｇのギ酸エチルを室温で１８ｈ反応させ、次に過剰のギ酸エチルおよびエタノールを真空下で蒸発させてシラン−Ａを与える。
【０１４９】
製造実施例２（シランＢ）：
シランＢ  （Ｎ−［２−（ホルミルアミノ）エチル］−Ｎ−［３−（トリメトキシシリル）プロピル］−ホルムアミド）（ＣＡＳ  ＲＮ：［１１２１１９−９１−２］）の製造
：
５０ｇのＮ−［２−（ホルミルアミノ）エチル］−Ｎ−［３−（トリメトキシシリル）プロピル］アミンおよび５０ｇのギ酸エチルを７８℃の温度で２ｈ加熱し、過剰のギ酸エチルおよびエタノールを真空下で蒸発させてシラン−Ｂを与える。
【０１５０】
製造実施例３（結合剤１）
製造実施例１に記載のとおり製造した３５．８ｇのシラン−Ａ、３５．５ｇの３−グリシジルオキシプロピルトリメトキシシラン、１０８．３ｇのケイ酸テトラエチルおよび１．７５ｇのギ酸を攪拌する。次に、温度を３５℃未満に保ちながら４７８．９ｇの水を４５分の期間に滴下して加える。添加の終わりに、温度を５０℃に１５分間上昇させ、そして次にメタノールとエタノールの混合物の蒸留まで上昇させ、反応器の温度が１００℃に達すると蒸留を止める。指標のために（ｆｏｒ  ｉｎｄｉｃａｔｉｏｎ）、約１９０ｍｌの容量を蒸留トラップに集め、約１６．２％の結合剤１の重量固形分をもたらす。
【０１５１】
製造実施例４（結合剤２）
製造実施例２に記載のとおり製造した４７．８ｇのシラン−Ｂ、４２．３ｇの３−グリシジルオキシプロピルトリメトキシシラン、１２９．２ｇのケイ酸テトラエチルおよび２．０ｇのギ酸を攪拌する。次に、温度を３５℃未満に保ちながら６６０．８ｇの水中２．２ｇの濃硫酸を４５分の期間に滴下して加える。添加の終わりに、温度を５０℃に１ｈ１５分間上昇させ、そして次にメタノールとエタノールの混合物の蒸留まで上昇させ、反応器の温度が１００℃に達すると蒸留を止める。目安のために、約２４０ｍｌの容量を蒸留トラップに集め、約１６．９％の結合剤２の重量固形分をもたらす。
【０１５２】
製造実施例５（結合剤３）
製造実施例２に記載のとおり製造した４０．０６ｇのシラン−Ｂ、３５．４５ｇの３−グリシジルオキシプロピルトリメトキシシラン、１０８．３３ｇのケイ酸テトラエチルを攪拌する。次に、温度を３８℃未満に保ちながら５５３．９ｇの水中１．８６ｇの濃硫酸を４５分の期間に滴下して加える。添加の終わりに、温度を５０℃に２０分間上昇させ、そして次にメタノールとエタノールの混合物の蒸留まで上昇させ、反応器の温度が１００℃に達すると蒸留を止める。目安のために、約２００ｍｌの容量を蒸留トラップに集め、約１６．０％の結合剤３の重量固形分をもたらす。
【０１５３】
比較実施例１（結合剤４）
１０７１．４ｇの３−（トリエトキシシリル）プロピル］−アミン、２９５．９ｇのメチルトリエトキシシランを攪拌する。次に、温度を４４℃未満に保ちながら２１８０ｇの水を１ｈ１５分の期間に滴下して加える。添加の終わりに、温度を６０℃に２０分間上昇させ、そして次にエタノールの混合物の蒸留まで上昇させ、反応器の温度が１００℃に達すると蒸留を止める。目安のために、約１６００ｍｌの容量を蒸留トラップに集め、約３０．７％の結合剤４の重量固形分をもたらす。
【０１５４】
以下の実施例は、ショッププライマー製剤のものである：
【０１５５】
【表１】
0005624107.tif 000003
【０１５６】
Ｓｉｋｒｏｎ  Ｍ５００（ＲＴＭ）はＳｉｂｅｌｃｏから市販されており、Ｂａｙｆｅｒｒｏｘ  １３０ＢＭ（ＲＴＭ）はＢａｙｅｒから市販されており、そしてＭｉｏｘはＫaｒｔｎｅｒから入手可能である雲母状酸化鉄の一般的略語である。
【０１５７】
次に、表１に開示するようなショッププライマーに上塗りし、そして６週の浸漬試験に供した。次に、実施例の目視検査を実施し、その結果を表ＩＩに示す：
【０１５８】
【表２】
0005624107.tif 000004
【０１５９】
製造実施例６〜１６の製造の一般的方法（結合剤５〜１５の製造）：
シランＡもしくはシランＢ（上記のとおり製造する）、３−グリシジルオキシプロピルトリメトキシシランおよびケイ酸テトラエチルを室温で攪拌する。反応器の温度を３２℃未満に保ちながら酸（１つもしくは複数）を含有する水溶液、続いてシリカゾル（Ｂｉｎｄｚｉｌ（Ｒ）  ＣＣ３０、Ｅｋａ  Ｃｈｅｍｉｃａｌｓ  ＡＢ）を攪拌したシラン混合物に３０分の間加える。添加の終わりに、遊離されるアルコールの蒸留が始まるまで温度を約１００分の期間にわたって上昇させる。その時に温度を段階的に上昇させて典型的には２時間の間連続蒸留を持続する。加える成分の量は表ＩＩＩに示され、それはグラム単
位の成分の相対重量を示す。
【０１６０】
【表３】
0005624107.tif 000005
【０１６１】
製造実施例１７および１８は、遊離されるアルコールが除去されない結合剤１６および１７の製造を開示する。
【０１６２】
製造実施例１７（結合剤１６）：
製造実施例１に記載のとおり製造した２５ｇのシランＡ、２５ｇの３−グリシジルオキシプロピルトリメトキシシランおよび７５ｇのケイ酸テトラエチルを室温で攪拌する。反応器の温度を３２℃未満に保ちながら２９４．５ｇの水中１．２５ｇのギ酸を攪拌したシラン混合物に３０分の間加える。
【０１６３】
製造実施例１８（結合剤１７）：
製造実施例２に記載のとおり製造した２５ｇのシランＢ、２５ｇの３−グリシジルオキシプロピルトリメトキシシランおよび７５ｇのケイ酸テトラエチルを室温で攪拌する。反応器の温度を３２℃未満に保ちながら２９４．５ｇの水中１．２５ｇのギ酸を攪拌したシラン混合物に３０分間加える。
【０１６４】
表ＩＶは、塗料実施例４〜９および比較実施例２の成分および相対量を開示する。
【０１６５】
【表４】
0005624107.tif 000006
【０１６６】
塗料およびフィルム特性を表Ｖに開示する：
【０１６７】
【表５】
0005624107.tif 000007
【０１６８】
ブリスタリングは、以下のように決定した：
実施例に従って製造した製剤を被覆したパネルにＳｉｇｍａから入手可能であるＳｉｇｍａＰｒｉｍｅのような適当なマリンエポキシトップコートを上塗りした。湿潤キャビネット（４０℃、１００％  ＲＨ）における６週の暴露の後に、ＡＳＴＭ  Ｄ  ７１４に従ってブリスタリングを同定する。
（１０＝ブリスターなし、０＝最大のブリスター、Ｄ＝高密度、Ｆ＝少数）。
【０１６９】
本発明に従って製造した実施例に基づく全ての製剤は、ブリスタリングを全く（もしくはほとんど）示さない。比較実施例１および２は、過度のブリスタリングを示す。
【０１７０】
ホルミル化アミンに基づく異なる結合剤の感水性の違いを見るために、より感水性のトップコート、Ａｑｕａｃｏｖｅｒ  ２００および４００系（ＳｉｇｍａＣｏａｔｉｎｇｓ
ＢＶから市販されている）と呼ばれる水性エポキシを製剤に上塗りする。結果を表ＶＩ
に開示する。
【０１７１】
【表６】
0005624107.tif 000008
【０１７２】
結果の説明：
本発明の上塗りした結合剤と比較結合剤との間のブリスタリングの違いを表ＶＩに示す。本発明に従って製造した結合剤は、上塗りした場合にほとんどもしくは全くブリスタリングを示さず、一方、上塗りした比較実施例は大きい、高密度のブリスタリングを示す。
【０１７３】
本願に関連して本明細書と同時にもしくはより前に出願されそして本明細書とともに公開される全ての文献および書類に注意を向け、そして全てのそのような文献および書類の内容は引用することにより本明細書に組み込まれる。
【０１７４】
本明細書（任意の添付の請求項、要約書および図面を包含する）に開示される特徴の全て、および／またはそのように開示される任意の方法もしくは工程の段階の全ては、そのような特徴および／もしくは段階の少なくともいくつかが相互排他的である組み合わせを除いて、任意の組み合わせで組み合わせることができる。
【０１７５】
本明細書（任意の添付の請求項、要約書および図面を包含する）に開示される各特徴は、他に明白に記載されない限り、同じか、同等かもしくは同様の目的にかなう代わりの特徴により置き換えられることができる。従って、他に明白に記載されない限り、開示される各特徴は、一般的な一連の同等のもしくは同様の特徴の一例にすぎない。
【０１７６】
本発明は、前述の態様（１つもしくは複数）の詳細に限定されない。本発明は、本明細書（任意の添付の請求項、要約書および図面を包含する）に開示される特徴の任意の新規なものもしくは任意の新規な組み合わせにまで、またはそのように開示される任意の方法もしくは工程の段階の任意の新規なものもしくは任意の新規な組み合わせにまで及ぶ。
【０１７７】
なお、本発明の実施態様を要約すれば、以下のとおりである。
【０１７８】
（１）  一般式Ｉ：
（Ｒ１Ｏ−）ｍＳｉ（−ＲＸ−ＮＲ２Ｒ３）４−ｍ                  Ｉ
［式中、
各Ｒ１基は水素、アルキル、アルケニル、アルキニル、アラルキル、アリールもしく
は−（Ｃ＝Ｏ）Ｒ３３基から独立して選択され；
各Ｒ３３基は水素または任意のアルキル、アルケニル、アルキニル、アラルキルもしくはアリール基から独立して選択され、
各Ｒ２基は水素、アルキル、アルケニル、アルキニル、アラルキル、アリール、ＲＺもしくは−ＲＹ−ＮＲＶＲＷ基から独立して選択され；
各Ｒ３基は水素、アルキル、アルケニル、アルキニル、アラルキル、アリール、ＲＺもしくは−ＲＹ−ＮＲＶＲＷ基から独立して選択され；
各ＲＸ基は２価の有機架橋基であり、
そしてここで、各ＲＹ基は上記ＲＸについて定義したとおりであり、
各ＲＶ基は上記Ｒ２について定義したとおりであり、
各ＲＷ基は上記Ｒ３について定義したとおりであり、
ここで、Ｒ２および／もしくはＲ３は独立して基−Ｒｙ−ＮＲｖＲｗであることができ、そして各ＲＶおよび／もしくはＲＷは次にそれ自体が独立して−ＲＹ−ＮＲＶＲＷであることができ、−ＲＹ−ＮＲＶＲＷ基は一般式Ｉのケイ素基と各末端の−ＲＹ−ＮＲＶＲＷ基との間で６回以下繰り返され、ここで、末端基は水素、アルキル、アルケニル、アルキニル、アリール、アラルキルもしくはＲＺ基から選択されるＲ２、Ｒ３、ＲＶもしくはＲＷとして定義され；
ＲＺは−（Ｃ＝Ｏ）Ｒ４もしくは−（Ｃ＝Ｏ）−ＯＲ５であり、
ここで、各Ｒ４基は水素または任意のアルキル、アルケニル、アルキニル、アラルキルもしくはアリール基から独立して選択され、
各Ｒ５基は任意のアルキル、アルケニル、アルキニル、アラルキルもしくはアリール基から独立して選択され、
ここで、Ｒ２もしくはＲＶがＲＺであり、そしてＲ２もしくはＲＶが−（Ｃ＝Ｏ）Ｒ４である場合、Ｒ２とＲ３もしくはＲＶとＲＷは一緒になって、基−ＮＲ２Ｒ３もしくは−ＮＲＶＲＷが各々独立して式ＶＩ：
【化２】
0005624107.tif 000009
［式中、Ｒ３２は上記ＲＸについて定義したとおりであり、ここで、Ｒ４はＲ３２のフラグメントであり、そしてここで、Ｒ３もしくはＲＹはアルキレン、アルケニレン、アルキニレン、アラルキレンもしくはアリーレンから選択され、そしてＲ３２フラグメントの残りの部分を形成する］
により表されることができるように環式基を形成することができ、
ｍ＝１〜３、
ここで、基−ＮＲ２Ｒ３内の少なくとも１つの窒素基はＲＺ基に直接結合している］
の少なくとも１つのモノマーから形成されるオリゴマーもしくはポリマー物質を含んでなり、オリゴマーもしくはポリマー物質がさらに一般式ＩＩ：
（Ｒ８Ｏ−）ｑＳｉ（−Ｒ９）４−ｑ                  ＩＩ
［式中、各Ｒ８は水素または任意のアルキル、アルケニル、アルキニル、アラルキル、アリールもしくは−（Ｃ＝Ｏ）Ｒ３４基から独立して選択され、ここで、Ｒ３４は上記Ｒ３３について定義したとおりであり、
各Ｒ９は水素または任意のアルキル、アルケニル、アルキニル、アラルキルもしくはアリール基から独立して選択され、
そしてｑ＝１〜４］
を有する０〜９９％  ｗ／ｗの少なくとも１つのモノマーから形成される塗料用の水性結合剤組成物。
【０１７９】
（２）  水性結合剤組成物が塗料結合剤組成物である上記（１）に記載の水性結合剤組成物。
【０１８０】
（３）  各ＲＺ基が−（Ｃ＝Ｏ）Ｈ、−（Ｃ＝Ｏ）ＣＨ３、−（Ｃ＝Ｏ）ＣＨ２ＣＨ３、−（Ｃ＝Ｏ）ＣＨ２ＣＨ２ＣＨ３、−（Ｃ＝Ｏ）ＣＨ（ＣＨ３）ＣＨ３、−（Ｃ＝Ｏ）ＣＨ２ＣＨ（ＣＨ３）ＣＨ３、−（Ｃ＝Ｏ）Ｃ（ＣＨ３）３、−（Ｃ＝Ｏ）−ＯＣＨ３、−（Ｃ＝Ｏ）−ＯＣＨ２ＣＨ３、−（Ｃ＝Ｏ）−ＯＣＨ（ＣＨ３）ＣＨ３、−（Ｃ＝Ｏ）−ＯＣＨ２ＣＨ（ＣＨ３）ＣＨ３、−（Ｃ＝Ｏ）−ＯＣ（ＣＨ３）３から独立して選択される上記（１）もしくは（２）のいずれかに記載の水性結合剤組成物。
【０１８１】
（４）  一般式Ｉのモノマーが少なくとも１つのＮ−ホルミル末端基を含んでなる上記（１）〜（３）のいずれかに記載の水性結合剤組成物。
【０１８２】
（５）  オリゴマーもしくはポリマー物質が一般式Ｉの少なくとも１つのモノマーから誘導され、ここで、一般式Ｉの少なくとも１つのモノマーが、ポリマーを製造するために使用する全モノマーの少なくとも１０重量％である上記（１）〜（４）のいずれかに記載の水性結合剤組成物。
【０１８３】
（６）  オリゴマーもしくはポリマー物質がさらに０．１〜９９％（オリゴマーもしくはポリマー物質を製造するために使用する全モノマーの重量による）の一般式ＩＩの少なくとも１つのモノマーから形成される上記（１）〜（５）のいずれかに記載の水性結合剤組成物。
【０１８４】
（７）  オリゴマーもしくはポリマー物質が結合剤組成物の９９乾燥重量％〜１乾燥重量％の間で水性結合剤に存在する上記（１）〜（６）のいずれかに記載の水性結合剤組成物。
【０１８５】
（８）  ｉ）一般式Ｉ：
（Ｒ１Ｏ−）ｍＳｉ（−ＲＸ−ＮＲ２Ｒ３）４−ｍ                  Ｉ
［式中、
各Ｒ１基は水素、アルキル、アルケニル、アルキニル、アラルキル、アリールもしくは−（Ｃ＝Ｏ）Ｒ３３基から独立して選択され；
各Ｒ３３基は水素または任意のアルキル、アルケニル、アルキニル、アラルキルもしくはアリール基から独立して選択され、
各Ｒ２基は水素、アルキル、アルケニル、アルキニル、アラルキル、アリール、ＲＺもしくは−ＲＹ−ＮＲＶＲＷ基から独立して選択され；
各Ｒ３基は水素、アルキル、アルケニル、アルキニル、アラルキル、アリール、ＲＺもしくは−ＲＹ−ＮＲＶＲＷ基から独立して選択され；
各ＲＸ基は２価の有機架橋基であり、
そしてここで、各ＲＹ基は上記ＲＸについて定義したとおりであり、
各ＲＶ基は上記Ｒ２について定義したとおりであり、
各ＲＷ基は上記Ｒ３について定義したとおりであり、
ここで、Ｒ２および／もしくはＲ３は独立して基−Ｒｙ−ＮＲｖＲｗであることができ、そして各ＲＶおよび／もしくはＲＷは次にそれ自体が独立して−ＲＹ−ＮＲＶＲＷであることができ、−ＲＹ−ＮＲＶＲＷ基は一般式Ｉのケイ素基と各末端の−ＲＹ−ＮＲＶＲＷ基との間で６回以下繰り返され、ここで、末端基は水素、アルキル、アルケニル、アルキニル、アリール、アラルキルもしくはＲＺ基から選択されるＲ２、Ｒ３、ＲＶもしくはＲＷとして定義され；
ＲＺは−（Ｃ＝Ｏ）Ｒ４もしくは−（Ｃ＝Ｏ）−ＯＲ５であり、
ここで、各Ｒ４基は水素または任意のアルキル、アルケニル、アルキニル、アラルキル
もしくはアリール基から独立して選択され、
各Ｒ５基は任意のアルキル、アルケニル、アルキニル、アラリキルもしくはアリール基から独立して選択され、
ここで、Ｒ２もしくはＲＶがＲＺであり、そしてＲ２もしくはＲＶが−（Ｃ＝Ｏ）Ｒ４である場合、Ｒ２とＲ３もしくはＲＶとＲＷは一緒になって、基−ＮＲ２Ｒ３もしくは−ＮＲＶＲＷが各々独立して式ＶＩ：
【化３】
0005624107.tif 000010
［式中、Ｒ３２は上記ＲＸについて定義したとおりであり、ここで、Ｒ４はＲ３２のフラグメントであり、そしてここで、Ｒ３もしくはＲＹはアルキレン、アルケニレン、アルキニレン、アラルキレンもしくはアリーレンから選択され、そしてＲ３２フラグメントの残りの部分を形成する］
により表されることができるように環式基を形成することができ、
ｍ＝１〜３、
ここで、基−ＮＲ２Ｒ３内の少なくとも１つの窒素基はＲＺ基に直接結合している］
の少なくとも１つのモノマー、および場合により、一般式ＩＩ：
（Ｒ８Ｏ−）ｑＳｉ（−Ｒ９）４−ｑ                  ＩＩ
［式中、各Ｒ８は水素または任意のアルキル、アルケニル、アルキニル、アラルキル、アリールもしくは−（Ｃ＝Ｏ）Ｒ３４基から独立して選択され、ここで、Ｒ３４は上記Ｒ３３について定義したとおりであり、
各Ｒ９は水素または任意のアルキル、アルケニル、アルキニル、アラルキルもしくはアリール基から独立して選択され、
そしてｑ＝１〜４］
を有する少なくとも１つの第二のモノマーをＲ１Ｏ−除去剤および場合により−Ｒ８Ｏ除去剤と接触させる段階；ならびに
ｉｉ）（ｉ）における成分を反応させてオリゴマーもしくはポリマーを形成せしめる段階
を含んでなるオリゴマーもしくはポリマー化合物の製造方法。
【０１８６】
（９）  ｉｉｉ）遊離されるアルコール、Ｒ３３ＣＯＯＨ、Ｒ３４ＣＯＯＨおよび／もしくは水を除去するさらなる段階を含んでなる上記（８）に記載の方法段階。
【０１８７】
（１０）  反応混合物のｐＨを６〜１の間に調整するように働くｐＨ調整剤の存在下で反応を行う上記（８）もしくは（９）に記載の方法。
【０１８８】
（１１）  ｐＨ調整剤が反応中に生成する酸Ｒ３３ＣＯＯＨもしくはＲ３４ＣＯＯＨを含んでなる、上記（９）に従属する場合の上記（１０）に記載の方法。
【０１８９】
（１２）  上記（１）〜（７）のいずれかに記載の結合剤組成物を含んでなる塗料組成物。
【０１９０】
（１３）  塗料組成物が水性シリコーン装飾用もしくは保護塗料組成物である上記（１２）に記載の塗料組成物。
【０１９１】
（１４）  塗料組成物が防食塗料である上記（１２）もしくは（１３）のいずれかに記載の塗料組成物。
【０１９２】
（１５）  塗料組成物が溶接可能なショッププライマーである上記（１２）〜（１４）のいずれかに記載の塗料組成物。
【０１９３】
（１６）  ｉ）上記（１）〜（７）のいずれかに記載の結合剤組成物を含んでなる第一の成分；および
ｉｉ）少なくとも１つの充てん剤および／もしくは亜鉛および／もしくは酸化亜鉛および／もしくは少なくとも１つの導電性顔料を含んでなる第二の成分
を含んでなる２成分塗料組成物。
【０１９４】
（１７）  少なくとも１つの充てん剤が第二の成分中の乾燥重量の１〜９９％の間の量で第二の成分中に存在する上記（１６）に記載の２成分塗料組成物。
【０１９５】
（１８）  亜鉛が第二の成分の乾燥重量の１〜９９％の間の量で第二の成分中に存在する上記（１６）もしくは（１７）のいずれかに記載の２成分塗料組成物。
【０１９６】
（１９）  酸化亜鉛が第二の成分の乾燥重量の１〜９９％の間の量で第二の成分中に存在する上記（１６）〜（１８）のいずれかに記載の２成分塗料組成物。
【０１９７】
（２０）  少なくとも１つの導電性顔料が第二の成分の乾燥重量の１〜９９％の間の量で第二の成分中に存在する上記（１６）〜（１９）のいずれかに記載の２成分塗料組成物。
【０１９８】
（２１）  ２成分塗料組成物の百分率ｗ／ｗ固形分が７０％〜１０％の間である上記（１６）〜（２０）のいずれかに記載の２成分塗料組成物。
【０１９９】
（２２）  一般式Ｉ：
（Ｒ１Ｏ−）ｍＳｉ（−ＲＸ−ＮＲ２Ｒ３）４−ｍ                  Ｉ
［式中、
各Ｒ１基は水素、アルキル、アルケニル、アルキニル、アラルキル、アリールもしくは−（Ｃ＝Ｏ）Ｒ３３基から独立して選択され；
各Ｒ３３基は水素または任意のアルキル、アルケニル、アルキニル、アラルキルもしくはアリール基から独立して選択され、
各Ｒ２基は水素、アルキル、アルケニル、アルキニル、アラルキル、アリール、ＲＺもしくは−ＲＹ−ＮＲＶＲＷ基から独立して選択され；
各Ｒ３基は水素、アルキル、アルケニル、アルキニル、アラルキル、アリール、ＲＺもしくは−ＲＹ−ＮＲＶＲＷ基から独立して選択され；
各ＲＸ基は２価の有機架橋基であり、
そしてここで、各ＲＹ基は上記ＲＸについて定義したとおりであり、
各ＲＶ基は上記Ｒ２について定義したとおりであり、
各ＲＷ基は上記Ｒ３について定義したとおりであり、
ここで、Ｒ２および／もしくはＲ３は独立して基−Ｒｙ−ＮＲｖＲｗであることができ、そして各ＲＶおよび／もしくはＲＷは次にそれ自体が独立して−ＲＹ−ＮＲＶＲＷであることができ、−ＲＹ−ＮＲＶＲＷ基は一般式Ｉのケイ素基と各末端の−ＲＹ−ＮＲＶＲＷ基との間で６回以下繰り返され、ここで、末端基は水素、アルキル、アルケニル、アルキニル、アリール、アラルキルもしくはＲＺ基から選択されるＲ２、Ｒ３、ＲＶもしくはＲＷとして定義され；
ＲＺは−（Ｃ＝Ｏ）Ｒ４もしくは−（Ｃ＝Ｏ）−ＯＲ５であり、
ここで、各Ｒ４基は水素または任意のアルキル、アルケニル、アルキニル、アラルキルもしくはアリール基から独立して選択され、
各Ｒ５基は任意のアルキル、アルケニル、アルキニル、アラリキルもしくはアリール基
から独立して選択され、
ここで、Ｒ２もしくはＲＶがＲＺであり、そしてＲ２もしくはＲＶが−（Ｃ＝Ｏ）Ｒ４である場合、Ｒ２とＲ３もしくはＲＶとＲＷは一緒になって、基−ＮＲ２Ｒ３もしくは−ＮＲＶＲＷが各々独立して式ＶＩ：
【化４】
0005624107.tif 000011
［式中、Ｒ３２は上記ＲＸについて定義したとおりであり、ここで、Ｒ４はＲ３２のフラグメントであり、そしてここで、Ｒ３もしくはＲＹはアルキレン、アルケニレン、アルキニレン、アラルキレンもしくはアリーレンから選択され、そしてＲ３２フラグメントの残りの部分を形成する］
により表されることができるように環式基を形成することができ、
ｍ＝１〜３、
ここで、基−ＮＲ２Ｒ３内の少なくとも１つの窒素基はＲＺ基に直接結合している］
のモノマーから得られ、ここで、式Ｉのモノマーがポリマーを製造するために使用する全モノマーの少なくとも５重量％であるシロキサンポリマー組成物。
【０２００】
（２３）  シロキサンポリマー組成物がさらに一般式ＩＩ：
（Ｒ８Ｏ−）ｑＳｉ（−Ｒ９）４−ｑ                  ＩＩ
［式中、
各Ｒ８は水素または任意のアルキル、アルケニル、アルキニル、アラルキル、アリールもしくは−（Ｃ＝Ｏ）Ｒ３４基から独立して選択され、
ここで、各Ｒ３４基は水素または任意のアルキル、アルケニル、アルキニル、アラルキルもしくはアリール基から独立して選択され、
各Ｒ９は水素または任意のアルキル、アルケニル、アルキニル、アラルキルもしくはアリール基から独立して選択され、
そしてｑ＝１〜４］
を有するモノマーから誘導され、ここで、式ＩＩのモノマーがポリマーを製造するために使用する全モノマーの少なくとも１重量％である上記（２２）に記載のシロキサンポリマー組成物。
【０２０１】
（２４）  一般式ＩＩＩ：
−ＲＸ−ＮＲ２Ｒ３                  ＩＩＩ
［式中、
Ｒ２は水素、アルキル、アルケニル、アルキニル、アラルキル、アリール、ＲＺもしくは−ＲＹ−ＮＲＶＲＷ基から選択され；
Ｒ３は水素、アルキル、アルケニル、アルキニル、アラルキル、アリール、ＲＺもしくは−ＲＹ−ＮＲＶＲＷ基から選択され；
ＲＸは２価の有機架橋基であり、
そしてここで、各ＲＹ基は上記ＲＸについて定義したとおりであり、
各ＲＶ基は上記Ｒ２について定義したとおりであり、
各ＲＷ基は上記Ｒ３について定義したとおりであり、
ここで、Ｒ２および／もしくはＲ３は独立して基−Ｒｙ−ＮＲｖＲｗであることができ、そして各ＲＶおよび／もしくはＲＷは次にそれ自体が独立して−ＲＹ−ＮＲＶＲＷであることができ、−ＲＹ−ＮＲＶＲＷ基は一般式ＩＩＩの側基もしくは末端基が結合しているシロキサンポリマーのケイ素基と各末端の−ＲＹ−ＮＲＶＲＷ基との間で６回以下繰り返され、ここで、末端基は水素、アルキル、アルケニル、アルキニル、アリール、アラル
キルもしくはＲＺ基から選択されるＲ２、Ｒ３、ＲＶもしくはＲＷとして定義され；
ＲＺは−（Ｃ＝Ｏ）Ｒ４もしくは−（Ｃ＝Ｏ）−ＯＲ５であり、
ここで、各Ｒ４基は水素または任意のアルキル、アルケニル、アルキニル、アラルキルもしくはアリール基から独立して選択され、
各Ｒ５基は任意のアルキル、アルケニル、アルキニル、アラルキルもしくはアリール基から独立して選択され、
ここで、Ｒ２もしくはＲＶがＲＺであり、そしてＲ２もしくはＲＶが−（Ｃ＝Ｏ）Ｒ４である場合、Ｒ２とＲ３もしくはＲＶとＲＷは一緒になって、基−ＮＲ２Ｒ３もしくは−ＮＲＶＲＷが各々独立して式ＶＩ：
【化５】
0005624107.tif 000012
［式中、Ｒ３２は上記ＲＸについて定義したとおりであり、ここで、Ｒ４はＲ３２のフラグメントであり、そしてここで、Ｒ３もしくはＲＹはアルキレン、アルケニレン、アルキニレン、アラルキレンもしくはアリーレンから選択され、そしてＲ３２フラグメントの残りの部分を形成する］
により表されることができるように環式基を形成することができ、
ここで、基−ＮＲ２Ｒ３内の少なくとも１つの窒素基はＲＺ基に直接結合している］
の少なくとも１つの側基もしくは末端基を含んでなるシロキサンポリマー、Ｐを含んでなる結合剤組成物。
【０２０２】
（２５）  シロキサンポリマー組成物が少なくとも１０％（ポリマーを製造するために使用する全モノマーの重量による）の一般式Ｉのモノマーから形成される上記（２４）に記載の結合剤組成物。
【０２０３】
（２６）  ポリマーＰが一般式ＩＶ：
−Ｒ１０                ＩＶ
［式中、各Ｒ１０は水素または任意のアルキル、アルケニル、アルキニル、アラルキルもしくはアリール基から独立して選択される］
の少なくとも１つの側基もしくは末端基をさらに含んでなる上記（２４）もしくは（２５）のいずれかに記載の結合剤組成物。